(57)【要約】  本発明は，透明導電膜および導電膜として利用可能な多層グラフェン被覆基板およびその新規な製造方法に関するものであって，多層グラフェン集合体から，これを構成する多層グラフェンを基板表面に積層させることを含んでなることを特徴とし，多層グラフェン被覆基板を，より簡便に，かつ，安定的に提供することができる。
2012108371.tif 000002
【特許請求の範囲】
【請求項１】
多層グラフェン被覆基板の製造方法であって，多層グラフェン集合体から，これを構成する多層グラフェンを基板表面に積層させることを含んでなる，製造方法。
【請求項２】
多層グラフェン集合体が，内側から外方へと延びた多層グラフェンが集合してなる多層グラフェン塊である，請求項１の製造方法。
【請求項３】
多層グラフェン集合体を構成する多層グラフェンが，０．３４〜１０ｎｍの厚さのものである，請求項１又は２の製造方法。
【請求項４】
積層が，多層グラフェン集合体を基板表面に擦り付けることにより実施されるものである，請求項１〜３のいずれかの製造方法。
【請求項５】
積層が，多層グラフェン集合体から調製された多層グラフェン分散液に基板表面を接触させた後，基板表面から溶媒を除去することにより実施されるものである，請求項１〜３のいずれかの製造方法。
【請求項６】
積層が，多層グラフェン集合体から調製された多層グラフェン分散液で基板表面をディップコーティングすることにより実施されるものである，請求項１〜３のいずれかの製造方法。
【請求項７】
積層が，多層グラフェン集合体から調製された多層グラフェン分散液で基板表面をスプレーコーティングすることにより実施されるものである，請求項１〜３のいずれかの製造方法。
【請求項８】
溶媒が，１，２ジクロロエタン，ベンゼン，塩化チオニル，塩化アセチル，炭酸テトラクロロエチレン，炭酸ジクロロエチレン，フッ化ベンゾイル，塩化ベンゾイル，ニトロメタン，ニトロベンゼン，無水酢酸，オキシ塩化リン，ベンゾニトリル，オキシ塩化セレン，アセトニトリル，テトラメチルスルホン，ジオキサン，炭酸−１，２−プロパンジオール，シアン化ベンジル，亜硫酸エチレン，イソブチロニトリル，プロピオニトリル，ジメチルカーボネート，プロピレンカーボネート，エチルメチルカーボネート，ジエチルカーボネート，エチレンカーボネート，フェニル亜リン酸二フッ化物，酢酸メチル，ｎ−ブチロニトリル，アセトン，酢酸エチル，水，フェニルリン酸二塩化物，ジエチルエーテル，テトラヒドロフラン，ジフェニルリン酸塩化物，リン酸トリメチル，リン酸トリブチル，ジメチルホルムアミド，Ｎ−メチルピロリジン，ｎ−ジメチルアセトアミド，ジメチルスルホキシド，Ｎ−ジエチルホルムアミド，Ｎ−ジエチルアセトアミド，ピリジン，ヘキサメチルリン酸アミド，ヘキサン，四塩化炭素，ジグライム，トリクロロメタン，２−プロパノール，メタノール，エタノール，プロパノール，エチレングリコール，メチルエチルケトン，２−メトキシエタノール，ジメチルアセトアミド，トルエン及びポリベンズイミダゾールから成る群から選ばれる１の溶媒若しくは２以上の混合溶媒；又は分散剤を添加した該溶媒若しくは該混合溶媒である，請求項５〜７のいずれかの製造方法。
【請求項９】
ディップコーティングにおいて，多層グラフェン分散液の温度が４０℃以上であり，多層グラフェン分散液に浸漬させた基板を該液から引き上げる際の引上速度が１〜１０００μｍ／秒である，請求項６又は８の製造方法。
【請求項１０】
多層グラフェン被覆基板における，多層グラフェンが被覆された層の厚みが，０．５〜１００００ｎｍである，請求項１〜９のいずれかの製造方法。
【請求項１１】
基板が，ポリエステル樹脂，アクリル樹脂，ポリスチレン樹脂，ポリカーボネート樹脂，ポリプロピレン樹脂，ポリエチレン樹脂，ポリ塩化ビニル樹脂及びポリテトラフルオロエチレン樹脂から選ばれる樹脂からなる樹脂フィルム；ポリエステル樹脂，アクリル樹脂，ポリスチレン樹脂，ポリカーボネート樹脂，ポリプロピレン樹脂，ポリエチレン樹脂，ポリ塩化ビニル樹脂及びポリテトラフルオロエチレン樹脂から選ばれる１の樹脂又は２以上を混合した樹脂を表面に被覆したガラス基板；銅，ニッケル，鉄，アルミ及びチタンから選ばれる金属からなる金属箔，金属板若しくは金属フィルム；紙；ガラス状カーボン基板；又はサファイア基板である，請求項１〜１０のいずれかの製造方法。
【請求項１２】
被加工物表面に多層グラフェンをコーティングするための工具であって，被加工物表面と接触させる工具表面を有し，該工具表面に多層グラフェン集合体を保持してなる，グラフェンコーティング用工具。
【請求項１３】
多層グラフェン被覆基板の製造方法であって，該多層グラフェン被覆基板が多層グラフェンの被覆層の厚薄によるパターンを有するものであり，
該パターンに一致する表面の凸凹を備えた転写型を準備し，該転写型の表面に基板の裏面を重ね合わせ，該基板の表面に多層グラフェン集合体からこれを構成する多層グラフェンを擦り付けることを含んでなる，製造方法。
【請求項１４】
多層グラフェン被覆基板の製造方法であって，多層グラフェン集合体から，これを構成する多層グラフェンを基板表面に積層させたのち，該基板表面をプレス加工することを含んでなる製造方法。
【請求項１５】
積層が，多層グラフェン集合体から調製された多層グラフェン分散液，多層グラフェン粉砕液または残渣グラフェン分散液で基板表面をスプレーコーティングすることにより実施されるものである，請求項１４記載の製造方法。
【請求項１６】
多層グラフェン被覆基板の製造方法であって，多層グラフェン集合体から，これを構成する多層グラフェンを基板表面に積層させることを含んでなり，
該積層が，多層グラフェン集合体から調製された多層グラフェン分散液，多層グラフェン粉砕液または残渣グラフェン分散液で基板表面を１流体方式スプレーコーティングすることにより実施されるものである製造方法。
【請求項１７】
多層グラフェン集合体から，これを構成する多層グラフェンを基板表面に積層させることにより製造される，多層グラフェン被覆基板。
【発明の詳細な説明】
【技術分野】
【０００１】
本発明は，透明導電膜又は導電膜として，液晶ディスプレイ，プラズマディスプレイなどのパネル用電極，ノートパソコン，携帯電話，タッチパネルなどの表示素子用電極，あるいは，リチウムイオン電池，リチウムイオンキャパシタ，燃料電池，薄膜太陽電池，その他一次電池，二次電池などの電極および電極基材，各種のデバイスの内部に発生する熱を効率的に放熱するシートなどに利用可能な多層グラフェン被覆基板およびその新規な製造方法に関する。
【背景技術】
【０００２】
透明導電膜（透明電極）は，従来，ＩＴＯ（酸化インジウムスズ）を，スパッタリング，真空蒸着などにより，ガラス基板やＰＥＴ（ポリエチレンテレフタレート）樹脂フィルムなどの上に，被覆したものが利用されている。しかし，ＩＴＯを構成するインジウムはレアアースであり，その調達に不安があること，また製造現場におけるＩＴＯの粉塵が健康被害をもたらす懸念があることから，その代替材料の研究開発が活発に行われている。グラフェンはその有力候補として期待されているが，工業的に安定に製造することができていないため，実用化には至っていない。【０００３】
リチウムイオン電池，キャパシタ，リチウムイオンキャパシタ，燃料電池などでは黒鉛，カーボンブラックなどの微粉をフッ化ポリビニリデン，溶媒とともに混合，スラリー化し銅箔などの集電体に塗布，乾燥させたフィルム状電極が実用化されている。たとえばリチウムイオン電池の負極には人造黒鉛，天然黒鉛を主材料とし銅箔を使用したフィルム状電極が実用されている。このようなリチウムイオン電池は電気自動車用の駆動用電池として実用され，そのエネルギー効率の改善，一回充電あたりの航続距離の長距離化が必用とされており研究開発が活発におこなわれている。【０００４】
黒鉛はリチウムイオンのインターカレーション反応により充電放電を生じさせる活物質であるが，粉体であるため単独でシート化することは困難である。このため，フッ化ポリビニリデンなどのバインダーとともに銅箔などに接着させることによりシート状に成形されている。黒鉛単独でシート化された黒鉛シート材料も存在するがその機械的強度は曲げ方向，引張方向において極めて弱いため，圧縮強度が重要な耐熱性パッキングなどに使用されるに止まっている。【０００５】
多層グラフェンは黒鉛同様にリチウムイオンのインターカレーションを生じるためリチウムイオン電池負極材料，リチウムイオンキャパシタ電極として有望である。例えばグラフェンを銅箔に直接成膜できればバインダー成分で問題となる電気抵抗を低減できることに加えて，電極層の薄肉化が可能になり充放電容量が高められる。さらにグラフェンを樹脂フィルムなどに直接的に成膜あるいは該樹脂フィルムなどと複合化できれば，銅箔を使用することなく電池を構成することが可能になる。電気自動車用のリチウムイオン電池では軽量化が必要であるが，銅の比重はおおよそ９ｇ／ｃｍ3と重い。これに対してグラフェンを成膜あるいは複合化したＰＥＴ樹脂等が製造できれば，比重は２ｇ／ｃｍ3未満になるため大幅な軽量化が可能になる。【０００６】
グラフェンを基板上に作製する技術としては，ＣＶＤ法，ＳｉＣ熱分解法，酸化グラフェン還元法などがあるが，それぞれ課題を抱えており，より簡便でかつ安定的に製造できる方法が求められている。【０００７】
例えば，ＣＶＤ法は，銅やニッケルなどの金属箔の一方の面に，化学的気相成長（ＣＶＤ）により，グラフェンからなる膜を形成させた上で，該膜に樹脂フィルムを張り合わせた後，金属箔をエッチングにより除去し，当該除去した面から，グラフェンからなる膜を，ＰＥＴ樹脂などの最終的な基板上に転写する（非特許文献１〜４）。しかし，かかる方法では，金属箔の触媒作用によりグラフェン層と強固に結合した複合材料として生成するため，一旦金属箔上に形成した膜を基板へ転写するには，金属箔をすべて酸で除去する必要があり，製造プロセスが煩雑になり，また転写する過程において，当該膜に欠陥が入る可能性があるなどの問題がある。【０００８】
また，ＳｉＣ熱分解法は，ＳｉＣ基板を１３００℃前後に加熱して，表面のＳｉを飛ばし，残ったＣを自律的にグラフェンに組換えさせるという方法であるが（非特許文献５），使用するＳｉＣ基板が高価であること，ＳｉＣ基板からの転写が困難であることなどの問題がある。【０００９】
また，酸化グラフェン還元法は，グラファイト粉末を酸化させ，溶液に溶いたものを基板に塗布して還元するものであるが（非特許文献６及び７），還元とういプロセスが必要なこと，そして完全に還元しきることが困難なため十分な電気伝導性や透明性を確保するのが難しいといった課題がある。
【先行技術文献】
【非特許文献】
【００１０】
【非特許文献１】Q.Yu et al., Appl.Phys.Lett.93(2008)113103
【非特許文献２】X.Li et al., Science 324(2009)1312
【非特許文献３】X.Li et al., Nano Letters 9(2009)4268-4272
【非特許文献４】S.Bae et al., Nature Nanotech,5 (2010)574
【非特許文献５】C.Berger et al., J.Phys.Chem.B 108(2004)19912
【非特許文献６】S.Horiuchi et al., JJAP 42(2003)L1073
【非特許文献７】M.Hirata et al., Carbon 42(2004)2929
【発明の概要】
【発明が解決しようとする課題】
【００１１】
上記背景の下，本発明は，グラフェンからなる透明導電膜，および導電膜を，より簡便に，かつ，安定的に提供することができる方法を提供しようとするものである。【００１２】
また，本発明は，多層グラフェン集合体から，これを構成する多層グラフェンを基板表面に積層させた，多層グラフェン被覆基板を提供するものである。
【課題を解決するための手段】
【００１３】
本発明者は，鋭意研究した結果，多層グラフェンが多数集合して形成された多層グラフェン集合体を用いれば，該集合体を構成する多層グラフェンを，基板表面に直接積層させることで，透明導電膜，および導電膜として有用な多層グラフェン被覆基板を簡便にかつ安定的に製造できることを見出し，さらに検討を重ねて，本発明を完成させた。【００１４】
すなわち，本発明は，
〔１〕多層グラフェン被覆基板の製造方法であって，多層グラフェン集合体から，これを構成する多層グラフェンを基板表面に積層させることを含んでなる，製造方法，
〔２〕多層グラフェン集合体が，内側から外方へと延びた多層グラフェンが集合してなる多層グラフェン塊である，上記〔１〕の製造方法，
〔３〕多層グラフェン集合体を構成する多層グラフェンが，０．３４〜１０ｎｍの厚さのものである，上記〔１〕又は〔２〕の製造方法，
〔４〕積層が，多層グラフェン集合体を基板表面に擦り付けることにより実施されるものである，上記〔１〕〜〔３〕のいずれかの製造方法，
〔５〕積層が，多層グラフェン集合体から調製された多層グラフェン分散液に基板表面を接触させた後，基板表面から溶媒を除去することにより実施されるものである，上記〔１〕〜〔３〕のいずれかの製造方法，
〔６〕積層が，多層グラフェン集合体から調製された多層グラフェン分散液で基板表面をディップコーティングすることにより実施されるものである，上記〔１〕〜〔３〕のいずれかの製造方法，
〔７〕積層が，多層グラフェン集合体から調製された多層グラフェン分散液で基板表面をスプレーコーティングすることにより実施されるものである，上記〔１〕〜〔３〕のいずれかの製造方法，
〔８〕溶媒が，１，２ジクロロエタン，ベンゼン，塩化チオニル，塩化アセチル，炭酸テトラクロロエチレン，炭酸ジクロロエチレン，フッ化ベンゾイル，塩化ベンゾイル，ニトロメタン，ニトロベンゼン，無水酢酸，オキシ塩化リン，ベンゾニトリル，オキシ塩化セレン，アセトニトリル，テトラメチルスルホン，ジオキサン，炭酸−１，２−プロパンジオール，シアン化ベンジル，亜硫酸エチレン，イソブチロニトリル，プロピオニトリル，ジメチルカーボネート，プロピレンカーボネート，エチルメチルカーボネート，ジエチルカーボネート，エチレンカーボネート，フェニル亜リン酸二フッ化物，酢酸メチル，ｎ−ブチロニトリル，アセトン，酢酸エチル，水，フェニルリン酸二塩化物，ジエチルエーテル，テトラヒドロフラン，ジフェニルリン酸塩化物，リン酸トリメチル，リン酸トリブチル，ジメチルホルムアミド，Ｎ−メチルピロリジン，ｎ−ジメチルアセトアミド，ジメチルスルホキシド，Ｎ−ジエチルホルムアミド，Ｎ−ジエチルアセトアミド，ピリジン，ヘキサメチルリン酸アミド，ヘキサン，四塩化炭素，ジグライム，トリクロロメタン，２−プロパノール，メタノール，エタノール，プロパノール，エチレングリコール，メチルエチルケトン，２−メトキシエタノール，ジメチルアセトアミド，トルエン及びポリベンズイミダゾールから成る群から選ばれる１の溶媒若しくは２以上の混合溶媒；又は分散剤を添加した該溶媒若しくは該混合溶媒である，上記〔５〕〜〔７〕のいずれかの製造方法，
〔９〕ディップコーティングにおいて，多層グラフェン分散液の温度が４０℃以上であり，多層グラフェン分散液に浸漬させた基板を該液から引き上げる際の引上速度が１〜１０００μｍ／秒である，上記〔６〕又は〔８〕の製造方法，
〔１０〕多層グラフェン被覆基板における，多層グラフェンが被覆された層の厚みが，０．５〜１００００ｎｍである，上記〔１〕〜〔９〕のいずれかの製造方法，
〔１１〕基板が，ポリエステル樹脂，アクリル樹脂，ポリスチレン樹脂，ポリカーボネート樹脂，ポリプロピレン樹脂，ポリエチレン樹脂，ポリ塩化ビニル樹脂及びポリテトラフルオロエチレン樹脂から選ばれる樹脂からなる樹脂フィルム；ポリエステル樹脂，アクリル樹脂，ポリスチレン樹脂，ポリカーボネート樹脂，ポリプロピレン樹脂，ポリエチレン樹脂，ポリ塩化ビニル樹脂及びポリテトラフルオロエチレン樹脂から選ばれる１の樹脂又は２以上を混合した樹脂を表面に被覆したガラス基板；銅，ニッケル，鉄，アルミ及びチタンから選ばれる金属からなる金属箔，金属板若しくは金属フィルム；紙；ガラス状カーボン基板；又はサファイア基板である，上記〔１〕〜〔１０〕のいずれかの製造方法，
〔１２〕被加工物表面に多層グラフェンをコーティングするための工具であって，被加工物表面と接触させる工具表面を有し，該工具表面に多層グラフェン集合体を保持してなる，グラフェンコーティング用工具，
〔１３〕多層グラフェン被覆基板の製造方法であって，該多層グラフェン被覆基板が多層グラフェンの被覆層の厚薄によるパターンを有するものであり，
該パターンに一致する表面の凸凹を備えた転写型を準備し，該転写型の表面に基板の裏面を重ね合わせ，該基板の表面に多層グラフェン集合体からこれを構成する多層グラフェンを擦り付けることを含んでなる，製造方法，
〔１４〕多層グラフェン被覆基板の製造方法であって，多層グラフェン集合体から，これを構成する多層グラフェンを基板表面に積層させたのち，該基板表面をプレス加工することを含んでなる製造方法，
〔１５〕積層が，多層グラフェン集合体から調製された多層グラフェン分散液，多層グラフェン粉砕液または残渣グラフェン分散液で基板表面をスプレーコーティングすることにより実施されるものである，上記〔１４〕記載の製造方法，
〔１６〕多層グラフェン被覆基板の製造方法であって，多層グラフェン集合体から，これを構成する多層グラフェンを基板表面に積層させることを含んでなり，
該積層が，多層グラフェン集合体から調製された多層グラフェン分散液，多層グラフェン粉砕液または残渣グラフェン分散液で基板表面を１流体方式スプレーコーティングすることにより実施されるものである製造方法，
〔１７〕多層グラフェン集合体から，これを構成する多層グラフェンを基板表面に積層させることにより製造される，多層グラフェン被覆基板
に関する。
【発明の効果】
【００１５】
本発明の製造方法によれば，原料として多層グラフェン集合体を用いることにより，基板表面に，多層グラフェンを，簡単な方法により直接積層させることができるので，従来の方法に比して，簡便に，かつ，安定的に，透明導電膜，導電膜および放熱シートとして有用な多層グラフェン被覆基板を得ることができる。したがって，本発明の製造方法は，効率的かつ安価な透明導電膜，導電膜および放熱シートの提供を可能とする。
【図面の簡単な説明】
【００１６】
【図１】黒鉛坩堝の構造を示す断面図である。
【図２】黒鉛坩堝の構造を示す断面図であり，仮焼原料が装填された状態を示す。
【図３】黒鉛坩堝の構造を示す断面図であり，仮焼原料を入れ，該坩堝を密閉した状態を示す。
【図４】黒鉛坩堝の構造を示す断面図であり，仮焼原料３の底部と上部の全てをスペーサで覆い，該坩堝を密閉した状態を示す。
【図５】黒鉛坩堝の構造を示す断面図であり，仮焼原料３の側面部の全てをスリーブで覆い，該坩堝を密閉した状態を示す。
【図６】黒鉛坩堝の構造を示す断面図であり，仮焼原料３の底部と上部及び側面部の全てをスリーブとスペーサで覆い，該坩堝を密閉した状態を示す。
【図７】仮焼原料の表面にグラフェンが生成する機構を説明した概念図（断面図）である。
【図８】黒鉛の結晶構造における，炭素六角網面の結晶方位を示す。
【図９】グラフェンが，仮焼原料の表面から外方（概略放射状）に，黒鉛結晶のａ軸方向に成長する機構を説明する概念図である。
【図１０】粉粒状の多様な形状の仮焼原料の周囲に，グラフェンが生成することを示す概念図（断面図）である。
【図１１】従来の黒鉛材料が異方的に生成，成長する機構を示す概念図である。
【図１２】グラフェンが，仮焼原料の表面より等方的に成長する機構を示す概念図である。
【図１３】球状態の仮焼原料の外表面および内部にグラフェンが生成する機構を示す概念図（断面図）である。
【図１４】球状態の仮焼原料の外表面にグラフェンが生成しバルク状のグラフェン塊が生成する機構を示す概念図（断面図）である。
【図１５】実施例１で使用した多層グラフェン塊の表面の走査型電子顕微鏡（ＳＥＭ）写真。
【図１６】実施例１で作製した透明導電膜表面の光学顕微鏡写真。
【図１７】実施例１で作製した透明導電膜表面のＳＥＭ写真。
【図１８】前図の拡大図面。
【図１９】実施例２−４で得られた多層グラフェン被覆基板の表面のＳＥＭ写真。
【図２０】実施例３の，ＰＥＴ樹脂の表面に形成された多層グラフェンからなる被覆層の表面のＳＥＭ写真。
【図２１】実施例３の，アクリル樹脂の表面に形成された多層グラフェンからなる被覆層表面のＳＥＭ写真。
【図２２】実施例４の，銅板の表面に形成された多層グラフェンからなる被覆層表面のＳＥＭ写真。
【図２３】実施例７における，多層グラフェンの，表面の一部を写した透過型電子顕微鏡（ＴＥＭ）写真。
【図２４】前図の多層グラフェンの拡大図面であって，その端部の格子像を捉えたもの。
【図２５】製造例３−１の生成物の，表面の電子顕微鏡像を示す図面代用写真である。
【図２６】前図の高倍率像を示す図面。
【図２７】製造例３−１の生成物の，破面のＳＥＭ写真。
【図２８】製造例３−５の生成物の，破面のＳＥＭ写真。
【図２９】製造例３−６の生成物の，破面のＳＥＭ写真。
【図３０】製造例３−１のラマン分光スペクトルの測定結果である。
【図３１】製造例３−５のラマン分光スペクトルの測定結果である。
【図３２】製造例４の生成物の，表面のＳＥＭ写真。
【図３３】前図の高倍率像を示す図面。写真中のバーは２μｍである。
【図３４】製造例５の生成物の，表面のＳＥＭ写真である。写真中のバーは２０μｍである。
【図３５】製造例７で使用した黒鉛坩堝，ガラス状カーボン製スペーサの構造および試料充填の状態を示す模式図である。
【図３６】製造例７で，ガラス状カーボン製スペーサの表面に生成した，気相成長黒鉛（多層グラフェン）からなる膜状生成物の生成状況を示す外観写真である。
【図３７】製造例７で生成した膜状生成物の端部のＳＥＭ写真。
【図３８】前図で平坦に見える部分を拡大したＳＥＭ写真。
【図３９】前図の拡大図面。
【図４０】図３７で隆起した様に見える部分を拡大したＳＥＭ写真。
【図４１】前図の拡大図面。
【図４２】製造例８で試料の表面部分に生成した物のＳＥＭ写真。
【図４３】前図の拡大図面。
【図４４】前図の拡大図面。
【図４５】製造例９の生成物のＳＥＭ写真。
【図４６】前図の拡大図面。
【図４７】製造例１０の生成物のＳＥＭ写真。
【図４８】前図の拡大図面。
【図４９】製造例１１で生成した，多層グラフェン塊のＳＥＭ写真。
【図５０】前図の拡大図面。
【図５１】本発明の多層グラフェン塊の，多層グラフェンを，部分的に劈開させた多層グラフェン塊（製造例１２）。
【図５２】前図の拡大図面。
【図５３】多層グラフェン集合体を保持したグラフェンコーティング用工具の模式図。
【図５４】実施例９で用いたグラフェンコーティング用工具の外観を示す図面代用写真。
【図５５】実施例１０で用いた転写型。
【図５６】実施例１０で得られた，多層グラフェンの被覆層の厚薄によるパターンを有する多層グラフェン被覆基板。
【図５７】実施例１１で得られた，コピー紙に被覆された多層グラフェンの表面のＳＥＭ写真。
【図５８】前図の拡大図面。
【図５９】実施例１１で得られた，ポリエステル不織布にコーティングされた多層グラフェンの表面のＳＥＭ写真。
【図６０】実施例１２の多層グラフェン被覆基板の外観写真。
【図６１】実施例１４の多層グラフェン被覆基板の表面のＳＥＭ写真。
【図６２】実施例１５において液滴を滴下した，ＰＥＴフィルム表面のＦＥ−ＳＥＭ写真。
【図６３】実施例１５において液滴を滴下した，銅板表面のＦＥ−ＳＥＭ写真。
【発明を実施するための形態】
【００１７】
本発明において，多層グラフェン集合体とは，多層グラフェンが互いに積層することなく多数集合したものであって，その形状，形態，大きさなどは問わない。具体的には，（Ａ）内側から外方へと延びた多層グラフェンが集合してなる多層グラフェン塊（本集合体は，等方性の黒鉛粒子の形態であるとともに，それらからなるバルク状の黒鉛構造体の形態でもあり得る。該黒鉛粒子の大きさは，約１〜約１０００μｍ，該黒鉛粒子を構成する多層グラフェンの大きさは，径あるいは幅が約０．１〜約５００μｍ，厚さが約０．３４〜約１００ｎｍ，好ましくは約０．３４〜約１０ｎｍ，より好ましくは約０．３４〜約３．５ｎｍである。以下，本集合体を，単に，「多層グラフェン塊」ともいう。）；（Ｂ）膜状の形態をなした多層グラフェン集合体であって，各多層グラフェンが平板または球面に対して概略垂直にその黒鉛結晶のａ軸方向を成長させた状態にあり，このような多層グラフェンが，平板表面または球面を覆い全体として膜状となったもの（本集合体を構成する多層グラフェンの大きさは，径あるいは幅が約１〜約５００μｍ，厚さが約０．３４〜約１００ｎｍ，好ましくは約０．３４〜約１０ｎｍ，より好ましくは約０．３４〜約３．５ｎｍである。である。以下，本集合体を，単に，「膜状多層グラフェン集合体」ともいう。）；（Ｃ）繊維状の多層グラフェン集合体であって，多層グラフェンが該繊維の中心から外方へとその黒鉛結晶のａ軸方向に成長した状態にあり，このような多層グラフェンが，多数連なって全体として繊維状の集合体を構成しているもの（本集合体の大きさは，径が１〜５００μｍ，長さが０．０１〜３０ｍｍの繊維状であり，本集合体を構成する多層グラフェンの大きさは，径が０．１〜５００μｍ，厚さが１〜１００ｎｍである。以下，本集合体を，単に，「繊維状多層グラフェン集合体」ともいう。）；（Ｄ）上記（Ａ）を構成する多層グラフェンを部分的に劈開させた多層グラフェン塊（多層グラフェンの厚さは，約０．３４〜約９ｎｍである。以下，本集合体を，単に，「劈開した多層グラフェン塊」ともいう。）などが挙げられる。
【００１８】
多層グラフェン集合体を構成する「多層グラフェン」は，単層のグラフェンをも含みうるものである。また，該「多層グラフェン」は，上記の如き大きさ，厚さをもつものであり，より詳しくは，「多層グラフェン片」である。また「多層グラフェン」の他の好ましい例としては，数層グラフェン（Few-Layer Graphene：厚さが約０．３４ｎｍ〜約３．１ｎｍである，１０層程度までの多層グラフェン）が挙げられる。
【００１９】
かかる多層グラフェン集合体のうち，上記（Ａ）の多層グラフェン塊の製造方法としては，残留水素を含むように仮焼した有機化合物の粉粒体を準備し，これを耐熱性材料で構成された密閉容器に入れ，該容器毎加圧されたガス雰囲気を使用した熱間静水圧加圧することを含んでなり，熱間静水圧加圧処理における最高到達温度が９００℃以上２０００℃未満である製造方法が挙げられる。以下，該製造方法について説明する。
【００２０】
耐熱性材料で構成された密閉容器（例えば，黒鉛製の坩堝）は，ＨＩＰ処理中に仮焼原料から発生する水素，炭化水素，一酸化炭素，水などのガスによるＣＶＤ反応を生じせしめるための反応容器の役割を担う。ガス圧による等方的な高圧を保ちつつ，内部で生成する反応ガスを外部に拡散させずに化学反応を生じさせる必要があるため，適切な材質および密閉構造とする必要がある。材質が緻密過ぎると容器（例えば，坩堝）内外の圧力差が生じてしまい容器（例えば，坩堝）は爆発的に破壊する。一方，材質が多孔質すぎると内部で発生した反応ガスが容器（例えば，坩堝）外部に拡散するため化学反応の効率が低下する。
【００２１】
またＨＩＰ処理後の製品を外部に取り出す必要があること，ＨＩＰ処理前の原料の挿入の生産性の観点からも，できるだけ簡易に容器（例えば，坩堝）を密閉する必要があること，ＨＩＰ処理時には約９００℃以上の高温に曝されること，仮焼原料からの反応ガス生成による内部圧力に耐えうる強度を高温で維持する必要があることなどを鑑み，適切な材質，構造で容器（例えば，坩堝）を構成する必要がある。
【００２２】
容器を構成する耐熱性材料としては，黒鉛の他，アルミナ，マグネシア，ジルコニアなどのセラミック，鉄，ニッケル，ジルコニウム，白金などの金属などが挙げられる。容器（例えば，坩堝）の材質には黒鉛材料が好適である。具体的には押出し成型，ＣＩＰ成型，型込め成型，振動成型，ランマー成型などによる人造黒鉛材料，主に熱硬化性樹脂成型によるガラス状炭素を含む硬質炭素材料，炭素繊維強化炭素材料およびこれらの複合材料により構成することができる。黒鉛材料の気孔率は，容器（例えば，坩堝）内部で化学反応を効率的に生じさせるために重要であり，開気孔率（見掛け気孔率）が約２０％未満のものが好適に使用できる。開気孔率が約２０％以上の材質では反応ガスが容器（例えば，坩堝）外部に拡散するために黒鉛が生成するのに必要な濃度を保てない。但し，容器（例えば，坩堝）の体積と，これを収納するＨＩＰ処理するチャンバーの容積の間にそれ程差がない場合には，たとえ容器（例えば，坩堝）の開気孔率が約２０％以上であっても，容器（例えば，坩堝）外部に拡散する反応ガスの量がそれ程多くないため，効率性に大きな影響は生じない。
【００２３】
本発明に使用する容器のうち，黒鉛坩堝として，例えば，仮焼原料の坩堝内部への充填，ＨＩＰ処理後の生成物の取り出しを効率的におこなうために，ねじ式の黒鉛坩堝を使用することができる（図１〜図３）。坩堝本体２の上部の内壁２ａ，坩堝蓋部１の外周部１ａには所定のタップ加工によりねじ部が刻みこまれており，仮焼原料３を充填後に坩堝蓋部１をねじ部が合わさるように旋回させて，締めこむことにより密閉する。
【００２４】
仮焼原料の密閉度合いを高めるために開気孔率の低い硬質の炭素材料で構成されたスペーサ４を用いて，これを，仮焼原料３の底部及び上部の全部（又は一部）を覆う状態で熱間静水圧加圧処理することにより，仮焼原料３から発生する反応ガスの坩堝上部，底部からの散逸を制御することができる。（図４）
【００２５】
さらに，開気孔率の低い硬質の炭素材料で構成されたスリーブ５を用いて，これを仮焼原料３の側面部の全部（又は一部）を覆う状態で（図５），又はスペーサ４及びスリーブ５を同時に用いて，仮焼原料の回りの全部（又は一部）を覆う状態で（図６），熱間静水圧加圧処理することにより，反応効率を高めることができる。スペーサ及びスリーブを構成する該炭素材料としては，ガラス状カーボン，ダイヤモンドライクカーボン，アモルファスカーボンなどが挙げられ，これらの１種又は２種以上を同時に使用することができる。該炭素材料の開気孔率は，通常約０．５％未満である。なお，スペーサとスリーブについては，たとえ開気孔率が０％のもので仮焼原料の回り全部を覆ったとしても，スペーサとスリーブの合わせ目には隙間が生じるため，仮焼原料をスペーサとスリーブで密閉したことにはならない。
【００２６】
ねじ式黒鉛坩堝における，ねじの種類としては，三角ねじ（ねじ山の断面が正三角形に近い形をしたねじである。），角ねじ，台形ねじなどが挙げられるが，このうち，三角ねじが好ましい。
【００２７】
水素が残留する仮焼原料を使用して，ＨＩＰ処理にて気相成長黒鉛を生成させるプロセスでは，使用する原料の種類に拘わらず，仮焼温度，仮焼原料の残留水素量，仮焼原料の形状，ＨＩＰ処理温度，圧力，昇温昇圧速度などにより生成する黒鉛の結晶化度，真密度を制御することができる。
【００２８】
残留水素量としては，ＨＩＰ処理時に，本発明の目的物の製造の観点から，ＣＶＤ反応に必要な水素，炭化水素，一酸化炭素，水などのガスが十分発生するような水素量であれば支障はなく，通常約６５００ｐｐｍ以上，好ましくは約１００００ｐｐｍ以上である。水素が残留する仮焼原料は，有機化合物の粉粒体を仮焼きすることにより得ることができる。この場合，通常，仮焼の温度に応じて，残留水素量が変化する。つまり，仮焼温度が高くなるにつれて，残留水素量が減少する。
【００２９】
好ましい仮焼温度としては，約１０００℃以下，好ましくは約８００℃以下である。
【００３０】
このようにして得られた水素が残留する仮焼原料を，適切な条件下，ＨＩＰ処理する。ＨＩＰ処理時の温度は，約９００℃以上で気相成長黒鉛が得られる一方，あまりに高温（例えば，約２０００℃）では，励起された水素によるエッチングにより目的物がダメージを受ける（図２９）。したがって，本発明において，ＨＩＰ処理時の最高到達温度は，約９００℃以上約２０００℃未満であることが必要である。また，本発明の目的物を効率的に製造する観点からは，ＨＩＰ処理時の最高到達温度は，約１１００℃〜約１９００℃，好ましくは約１２００℃〜約１８００℃の範囲である。
【００３１】
ＨＩＰ処理時の最高到達圧力として適当な値は，仮焼原料の粒子サイズなどにより変化するが，通常，約１ＭＰａ〜約３００ＭＰａ，好ましくは約１０ＭＰａ〜約２００ＭＰａの範囲，好ましくは約３０ＭＰａ〜約２００ＭＰａの範囲で，ＨＩＰ処理を好適に実施することができる。
【００３２】
ＨＩＰ処理においては，通常，仮焼きした温度付近まで温度を上昇させる前に，まず圧力を所定の圧力まで上げ（圧力先行パターン），仮焼原料が飛散しないようにした上で温度を仮焼温度付近まで上昇させ，その後，必要に応じ，昇温・加圧し，最高到達温度および最高到達圧力に達せしめるのが，生産効率の観点から望ましい。該所定の圧力としては，約７０ＭＰａが挙げられる。一方，粒子サイズが約１μｍ以下の如きに小さい場合などは，上記のような圧力先行パターンを特に必要とすることなく，効率よくＨＩＰ処理を実施することができる。
【００３３】
このようにして得られる本発明に係る多層グラフェン塊は，高い結晶化度を有する。本発明において，多層グラフェン塊の真密度としては，１．８５ｇ／ｃｍ3以上が好ましく，２．０以上がより好ましく，２．１以上が更に好ましく，２．２以上が更により好ましい。但し，仮焼原料の粒子サイズが大きい場合には，後述するように，生成物中における多層グラフェン塊の生成比率が低下するため，ＨＩＰ処理後の生成物の真密度をそのまま測定すると，低い真密度となる場合があり得るが，生成した多層グラフェン塊の部分の真密度が上記範囲にある限り，本発明の多層グラフェン塊として好適に使用することができる。また，該多層グラフェン塊の全気孔率としては，４０％以上が好ましく，５０％以上がより好ましい。該多層グラフェン塊のうち，真密度と全気孔率について上記した「好ましい範囲」の任意のものをそれぞれ同時に満たすものは，それら真密度又は全気孔率のいずれか一方のみを満たす多層グラフェン塊よりも，より好ましい多層グラフェン塊である。そのようなものとしては，例えば，真密度が１．８５ｇ／ｃｍ3以上でありかつ全気孔率が４０％以上のもの，真密度が２．０ｇ／ｃｍ3以上でありかつ全気孔率が５０％以上のものなどが挙げられるが，これらに限定されるものではなく，その他のいずれの組合せも本発明の範囲内である。
【００３４】
仮焼原料から多層グラフェンが生成する機構を図７に示した。有機化合物を仮焼きした原料粒子６を所定の条件でＨＩＰ処理すると，仮焼温度よりも高温に加熱された仮焼原料粒子６の内部から水素，炭化水素，一酸化炭素，二酸化炭素などの気体６ａが発生する。気体６ａは材料中の気孔を通過しながら仮焼原料粒子６の表面に到達する。この過程で，温度，圧力により励起され物理化学的にグラフェン７が生成する。仮焼原料は反応ガスの発生により収縮していき，外部，内部にグラフェン７を形成する。
【００３５】
ＨＩＰ処理ではアルゴン，窒素などの気体により等しい方向に圧力がかかるため，図８及び図９に示したように，グラフェンの成長は仮焼原料粒子６の表面６ｓから概略放射状に，グラフェン７の面内方向７ａ（黒鉛結晶のａ軸方向）に成長していく。また反応初期に形成されたグラフェン７を起点にグラフェン７が炭素を連結しながら７ａの方向に広がり，同時にグラフェン７が７ｃの方向に積層しながら多層グラフェンが成長する。この場合において，高圧の加圧媒体ガスが，グラフェン表面においてシールド効果を発現し，グラフェンが相互に接着・接合し，多層化することを妨げるため，グラフェンの成長が７ｃ方向でより抑制され，放射状に７ａ方向により成長する結果，本発明に係る多層グラフェン塊が生成すると考えられる。
【００３６】
ＨＩＰ処理する仮焼原料の形状は，球状，楕円球状，立柱状，円柱状，繊維状，不定形の塊状など様々な形状の粉粒体が使用できる（図１０）。いずれの場合も，仮焼原料粒子６の表面６ｓから概略放射状にグラフェン７が炭素を連結しながら７ａの方向に広がり，同時にグラフェン７が７ｃの方向に積層しながら多層グラフェンが成長する。このため，従来はグラフェン７が粒子の全体で一つの方向にそろい成長した黒鉛材料，たとえば粒子の表面には７ａ方向が，粒子の厚さ方向には７ｃが選択的に配向した異方性の大きな黒鉛材料しか製造することができなかったが（図１１），本発明では，グラフェン７の成長が７ａの方向に向かいかつ該７ａへ向かう成長が概略放射状に伸び，結果として，内側から外方へと延びた多層グラフェンが集合してなる多層グラフェン塊を得ることができる（図１２）。また，かかる多層グラフェン塊は，等方性の黒鉛粒子の形態であり得るし，それらがバルク状に連なった黒鉛構造体でもあり得る。
【００３７】
仮焼原料の焼成温度，残留水素量，黒鉛坩堝構造，ＨＩＰ処理条件の選択により，仮焼原料６の内部，外部でのグラフェンの生成程度は決定される。適切な条件を選択することにより図１３示したように仮焼原料６の外表面および内部にグラフェン７を生成させ，バルク状のグラフェン塊としての結晶化度を高め，真密度を向上させることができきる。
【００３８】
より詳細に本発明に係るグラフェンの生成機構を説明する。仮焼きした原料は，ＨＩＰ処理においてアルゴン，窒素などの圧力媒体により等方的に加圧される。したがって，まずＨＩＰ処理の初期段階において仮焼原料の粒の周囲に高圧，高密度な相が形成される。ＨＩＰ処理温度が仮焼温度よりも高くなると仮焼原料からの気体発生がはじまるが，高圧高密度の圧力媒体への気体の拡散係数が小さくなるため，仮焼原料の周囲に高濃度の反応気体領域（水素，炭化水素，一酸化炭素など）が形成される。ＨＩＰ処理は等方的な加圧であるために，反応気体領域は粒子の外表面に均一に，また粒子の形状に相似的に形成される。
【００３９】
これらの反応気体領域では，ＨＩＰ処理温度がさらに高く，具体的には約９００℃以上になると励起され所謂熱ＣＶＤ反応を生じてグラフェンを析出する。一般的にはＣＶＤ装置，プラズマＣＶＤ装置などを使用して基板表面に反応気体を供給してなされるＣＶＤ反応を，ＨＩＰ装置を利用して黒鉛坩堝容器内の仮焼原料周囲に発生する反応気体領域にて実施することが本発明の特徴的な反応機構である。従って球状の仮焼原料の場合は，図２５に示したように球の表面から概略放射状にグラフェンが生成し，不定形な仮焼原料の場合は図３４に示したように各々の表面から相似的にグラフェンが成長する。
【００４０】
原料の仮焼温度に最適な範囲がある理由は，効率よくＣＶＤ反応でグラフェンを生成させるために炭化水素，水素，一酸化炭素などの適切な原料気体種を構成させる必要があるためであり，たとえば約９００℃を超えた仮焼温度になると残留する水素が少なくなり効率的なグラフェン析出が難しくなってくる。またＨＩＰ処理温度に適切な範囲がある理由は，約９００℃よりも低い温度では発生した気体の熱励起が生じ難くＣＶＤ反応が進行しづらいことが見出され，また約２０００℃を超えた温度になると水素による析出グラフェンのエッチングの影響が大となることを見出したためである。
【００４１】
また使用する仮焼原料の粒子サイズについては，ＣＶＤ反応が粒子の表面で主に生じるため，粒子サイズが大きいと体積に対する表面積の割合が小さくなり，結果として得られた生成物に占めるグラフェンの量が低下する。したがって，粒子サイズが小さい原料を使用した方が，グラフェン７の生成比率を高めることができる（図１４）。したがって，生産効率の観点からは，球状の樹脂を使用する場合では，粒子サイズ（平均）約１００μｍ以下のものを使用することが好ましい。ただし，ガラス状炭素などの硬質カーボン材料粒子などのごく表面にグラフェンを成長させる場合には，必要に応じて１００μｍよりも大きな粒子を選択することにより容易に目的とする生成物を得ることができる。
【００４２】
このため，従来は，基板の表面に対して平行に，炭素六角網面が膜状に積層したものなど異方性の高い黒鉛材料しか製造することができなかったが，本発明では，三次元的な空間で効率よく積層数を制御したグラフェンを生成させ，結果として，内側から外方へと延びた多層グラフェンが集合してなる多層グラフェン塊（等方性の黒鉛粒子，バルク状の黒鉛構造体を含む）を極めて短時間で製造することができる。したがって，従来は黒鉛材料から剥離する，あるいは金属の触媒効果を利用して金属基板上に形成するなどによるため，グラフェンを直接的かつ大量に合成することが困難であったが，本発明では汎用的なＨＩＰ装置および一般的な有機原料を使用して直接かつ大量にグラフェンを製造することが可能となる。
【００４３】
一般に，有機化合物は，加熱することにより，高分子化が進行するとともに，構造中の酸素，窒素，水素原子が熱力学的に不安定になるために放出され，炭素化が進行する。したがって，大半の有機化合物は，約３００℃以上の熱処理によりこれらの反応が進行し，約４００℃以上では，炭素と適度に水素，酸素，窒素などが残留した仮焼原料になるため，本発明ではこのように仮焼きした有機化合物を仮焼原料として使用することができる。
【００４４】
本発明で使用する有機化合物としては以下のものを挙げることができる。具体的には，天然有機高分子では，デンプン，セルロース，タンパク質，コラーゲン，アルギン酸，ダンマル，コバール，ロジン，グッタベルカ，天然ゴム等，半合成高分子ではセルロース系樹脂，セルロースアセテート，セルロースニトレート，セルロースアセテートプチレート，カゼインプラスチック，大豆タンパクプラスチックなどを，合成高分子では熱硬化性樹脂であるフェノール樹脂，ユリア樹脂，メラミン樹脂，ベンゾグアナミン樹脂，エポキシ樹脂，ジアリルフタレート樹脂，不飽和ポリエステル樹脂，ビスフェノールＡ型エポキシ樹脂，ノボラック型エポキシ樹脂，多官能基エポキシ樹脂，脂環状エポキシ樹脂，アルキド樹脂，ウレタン樹脂などを，及び，熱可塑性樹脂であるポリエステル樹脂（ポリエチレンテレフタレート（ＰＥＴ）樹脂，ポリトリメチレンテレフタレート樹脂，ポリブチレンテレフタレート樹脂，ポリエチレンナフタレート樹脂，ポリブチレンナフタレート樹脂など），塩化ビニル樹脂，ポリエチレン，ポリプロピレン，ポリスチレンなどを，合成ゴムではポリイソプレン，ブタジエンなどを，合成繊維ではナイロン，ビニロン，アクリル繊維，レーヨンなどを，その他ポリ酢酸ビニル，ＡＢＳ樹脂，ＡＳ樹脂，アクリル樹脂，ポリアセタール，ポリイミド，ポリカーボネート，変性ポリフェニレンエーテル（ＰＰＥ），ポリアリレート，ポリスルホン，ポリフェニレンスルフィド，ポリエーテルエーテルケトン，フッ素樹脂，ポリアミドイミド，シリコン樹脂などを使用することができる。
【００４５】
また石油，石炭などの化石燃料を精製する際などに生成する石油系ピッチ，石炭系ピッチ，石油コークス，石炭コークス，カーボンブラック，活性炭はもちろんのこと，資源循環型社会の形成に向け，廃棄物中の炭素の有効利用の観点から炭化システムの導入が各地で進められており，上記の各種樹脂などの混合物である廃プラスチック，廃ペットボトル，廃木材，廃植物，生ごみなどの食品系廃棄物なども，原料たる有機化合物として使用することができる。
【００４６】
これらの炭化水素系の原料を酸素により燃焼させ二酸化炭素，一酸化炭素として放出することなく，おもに窒素気流中などの不活性雰囲気中で所定の昇温速度・仮焼温度で焼成する。仮焼には電気，ガスなどによる外熱式のバッチ炉，高い連続式多管炉，または内熱式の回転キルン炉，揺動キルン炉などを使用する。
【００４７】
上記（Ｂ）の膜状多層グラフェン集合体は，上記（Ａ）の多層グラフェン塊の製造方法において，例えばガラス状カーボン，ダイヤモンドライクカーボン，アモルファスカーボン，黒鉛，銅，ニッケル，鉄，コバルト，その他の耐熱性金属，セラミックス，ＳｉＣ，ＧａＮ，Ｓｉ，その他の半導体などで構成された，基材を使用し，該基材表面に多層グラフェンを成長させることにより，製造することができる。この場合に，基材は，スペーサの如き平板状である他，球状，立柱状，角錐状，円錐状，不定形状など様々な形状とすることが可能であり，またその表面は粗研磨，鏡面研磨してもよい。基材の形状や表面状態を変化させることで，得られる膜状多層グラフェン集合体の生産性や形状をコントロールすることができる。
【００４８】
また，上記（Ｃ）の繊維状多層グラフェン集合体は，上記（Ａ）の多層グラフェン塊の製造方法において，同時に生成するものである。
【００４９】
さらに，上記（Ｄ）の劈開した多層グラフェン塊は，上記（Ａ）の多層グラフェン塊をホスト材料とする黒鉛層間化合物（Intercalation Compound：黒鉛層の間に，硫酸イオン，アルカリ金属有機錯体などが侵入したもの）を介して製造することができる。即ち，黒鉛層間へのイオン等のインターカレーションにより，多層グラフェン塊を構成する多層グラフェンの層間が広がり，これにより多層グラフェン塊の各所に応力が発生する。さらに，かかる黒鉛層間化合物を急速加熱することにより，黒鉛結晶のｃ軸方向において体積が急激に膨張する。これらの過程を通じ，多層グラフェンが効果的に劈開された，より薄い厚みをもつグラフェンを製造することができる。
【００５０】
グラフェン層は，電子と正孔（ホール）のいずれをもキャリアとして保持できることから，電子を受容するアクセプター型及び電子を供与するドナー型のいずれの層間化合物も形成することが可能である。このような層間化合物については，グラフェン積層数の多い黒鉛において，種々研究開発されており，黒鉛層間化合物として知られている。（稲垣道夫，炭素１９８９［Ｎｏ．１３９］２０７−２１３）。多層グラフェン塊をホスト材料とする黒鉛層間化合物は，常法により，例えば，多層グラフェン塊を，濃硫酸と濃硝酸の混合溶液，アルカリ金属と縮合多環炭化水素のテトラヒドロフラン溶液などに加えて攪拌することにより，調製することができる。このようにして得た黒鉛層間化合物を急速加熱する方法としては，特に限定はないが，例えば，該層間化合物を，セラミックス製の磁性ルツボなどに装填し，これを加熱した電気炉中に投じることなどが挙げられる。この場合の電気炉の温度としては，例えば，６００℃〜１０００℃の範囲であることが好ましい。このような操作を経て，多層グラフェンの厚さは，約０．３４〜約９ｎｍとなる。該劈開した多層グラフェン塊は，元の「多層グラフェン塊」を構成する多層グラフェンよりも薄い多層グラフェンおよび単層グラフェンから構成されるため，光透過性と電気伝導性を兼ね備えた透明導電膜を作製する上で，より好ましい。
【００５１】
こうして得られる上記（Ｂ）〜（Ｄ）の多層グラフェン集合体について，真密度や全気孔率の好ましい範囲は，多層グラフェン塊（Ａ）について説明したのと同様である。
【００５２】
こうして得られる多層グラフェン集合体から，これを構成する多層グラフェンを基板表面に積層させる方法について説明する。
【００５３】
基板としては，多層グラフェンを積層させることができる材料から成るものである限り，換言すれば，多層グラフェンが，ファンデアワールス結合により，その表面に張り付くことができる材料から成るものである限り，特に限定はないが，好ましい例として，その分子構造中に，ベンゼン核，二重結合などによるπ電子結合をもつ樹脂フィルム，又は金属箔，金属板，金属フィルム，さらには紙，ガラス状カーボン基板，サファイア基板などを挙げることができる。π電子結合をもつ樹脂フィルムは，グラフェンがもつπ電子軌道との重なりにより，グラフェンとの間で，より強固なファンデアワールス結合を発現させることとなるものと考えられる。このようなπ電子結合をもつ樹脂としては，ポリエステル樹脂（例えば，ＰＥＴ樹脂，ポリトリメチレンテレフタレート樹脂，ポリブチレンテレフタレート樹脂，ポリエチレンナフタレート樹脂，ポリブチレンナフタレート樹脂など），アクリル樹脂，ポリスチレン樹脂，ポリカーボネート樹脂，ポリプロピレン樹脂，ポリエチレン樹脂，ポリ塩化ビニル樹脂，ポリテトラフルオロエチレン樹脂（テフロン（登録商標）樹脂）などが挙げられ，そのうち，ＰＥＴ樹脂，ポリスチレン樹脂，ポリカーボネート樹脂が好ましく，機械的強度の高いＰＥＴ樹脂が最も好ましい。なお，これら樹脂は，フィルム状にして，基板として用いるほか，単独で又は２以上を混合してガラス板などの表面に被覆することにより，これら樹脂で被覆されたガラス板などとし，これを基板として使用することもできる。金属箔，金属板，若しくは金属フィルムを構成する金属としては，銅，ニッケル，鉄，アルミ，チタンなどが挙げられ，このうち，銅が好ましい。紙は，植物繊維（主としてセルロース）からなる不織布の一種であり，例えば，上質紙，コート紙，ケント紙，光沢紙，模造紙，又は含浸紙などが挙げられる。
【００５４】
なお，基板について，「多層グラフェンを積層させることができる材料から成るもの」としては，樹脂の繊維からなる不織布を挙げることもできる。樹脂としては，π電子結合をもつものがより好ましい。また，「π電子結合をもつ樹脂」としては，芳香族ポリアミド樹脂，芳香族ポリイミド樹脂，ポリエステル樹脂などを挙げることもできる。
【００５５】
多層グラフェンの基板表面への積層は，ファンデアワールス結合を介してなされるものであるので，多層グラフェンを基板表面に接触させファンデアワールス結合を発現させ得る手段であれば，いかなる手段であっても，好適に使用することができる。
【００５６】
このような手段としては，例えば，多層グラフェン集合体を基板表面に擦り付けることが挙げられる。擦り付けは，多層グラフェン集合体を基板表面に万遍なく接触させる限り，如何なる方法で行っても差し支えない。基板及び多層グラフェン集合体の大きさにもよるが，例えば，実施例１〜５の如きに，３０ｍｍ四方の基板に，指で保持できるほどの大きさの多層グラフェン塊を用いて擦り付ける場合には，縦，横，斜め，斜めの４方向に，それぞれ基板の端から端まで１回擦り付けるのを１回とカウントして，複数回（例えば２〜１０回程度，好ましくは３〜８回程度，より好ましくは４〜６回程度）実施すればよい。
【００５７】
高い生産性で多層グラフェンを基板表面に被覆するには，グラフェンコーティング用工具を用いることが有効である。ここに「グラフェンコーティング用工具」とは，被加工物表面に多層グラフェンをコーティングするための工具であって，被加工物表面と接触させる工具表面を有し，該工具表面に多層グラフェン集合体を保持してなる工具である。ここに，「工具表面」とは，多層グラフェン集合体を保持させた上で，被加工物表面と接触させることにより，多層グラフェン集合体を被加工物表面に擦り付ける役割を果たす，工具の表面である。工具表面は，該役割を果たす限り，どのような形態であってもよく，例えば，平板状であっても又は緩やかな曲面状であってもよい。また，「保持」とは，ある物をある場所に留まらせている状態を意味し，その手段は問わない。したがって，例えば，多層グラフェン集合体が，接着剤などにより，工具表面に接着されている状態をも含む概念である。このようなグラフェンコーティング用工具としては，様々な形態のものが考えられるが，図５３に，その例としての模式図を，図５４に，実施例９で作成した回転式工具の外観写真を示す。図５３で示した工具では，多層グラフェン集合体８は，台座９の表面（工具表面）に，エポキシ樹脂系接着剤層１２を介して，接着されている。図５３のＡは，ボルト，ナット等で所定の機械装置に取り付ける形式のものである。図５３のＢは，手で擦り付けができるように，台座９を把持部１０に接合したものである。擦り付けは，把持部１０を手で持ちながら，行う。図５３のＣは，多層グラフェン集合体８が，接着剤層１２により台座９の表面に接着され，かかる台座９が更に，回転軸１１に接合されている。このため，該回転軸１１を介して，リーマー，ドリル，マシニングセンターなどの回転型加工装置に取り付けることができる。これにより，多層グラフェン集合体８を，回転させながら基板材料に擦り付けることができる。該工具の材質は，その形状を維持できる限り特に限定はなく，いずれの材質からなるものであっても構わないが，そのような材質としては，例えば，硬質材料であるステンレスなどが挙げられる。
【００５８】
多層グラフェンの基板表面への被覆を更に高い生産性で実施するには，強度の高い材料で構成され，ロールツーロール方式などで連続的に供給され，ある方向に所定の速度で移動する基板材料に対し，グラフェンコーティング用工具を用いて，多層グラフェン集合体を擦り付けることが有効である。擦り付けは，樹脂フィルムなどの基材を高速で移動させながら，静止した工具を押し付ける，あるいは回転させた若しくは振動させた工具を押し付けるなどにより，実施することができる。該工具は，所望の位置に固定することができ，連続的に供給される基板材料に，継続的にコーティングを施すことができる。
【００５９】
あるいは，積層についての別の手段としては，多層グラフェン集合体から調製された多層グラフェン分散液に基板表面を接触させた後，基板表面から溶媒を除去することが挙げられる。
【００６０】
＜多層グラフェン分散液＞
多層グラフェン集合体からの多層グラフェン分散液の調製は，例えば，多層グラフェン集合体を予め粉砕してから溶媒に投入し，超音波印加し，遠心分離した後に，得られた上澄みを採取することにより実施することができる。あるいは，同調製は，多層グラフェン集合体を溶媒に投入してから粉砕し，超音波印加し，遠心分離した後に，得られた上澄みを採取することによっても実施することができる。
【００６１】
ここにおいて，多層グラフェン集合体の表面には加圧媒体ガスが付着しているので，所望により，該多層グラフェン集合体又はこれを粉砕したものを熱処理（例えば，１００℃以上の温度）して，該加圧媒体ガスを除去してから，後の工程に供してもよい。
【００６２】
溶媒へ投入前の粉砕は，多層グラフェン集合体から，これを構成する多層グラフェンを分離し得るものであれば特に限定はなく，例えば，多層グラフェン集合体を，乾式，湿式の機械的粉砕装置，ミキサー，ブレンダー，ボールミル，振動ミル，超音波ミル，ホモジナイザー，超音波ホモジナイザー，超音波破砕機，乳鉢などにより物理的に細片化することにより実施できる。
【００６３】
溶媒へ投入後の粉砕は，溶媒中で，多層グラフェン集合体から，これを構成する多層グラフェンを分離し得るものであれば特に限定はなく，例えば，溶媒中の多層グラフェン集合体を回転式のミキサーなどにより物理的に細片化することにより実施できる。
【００６４】
該溶媒としては，１，２ジクロロエタン，ベンゼン，塩化チオニル，塩化アセチル，炭酸テトラクロロエチレン，炭酸ジクロロエチレン，フッ化ベンゾイル，塩化ベンゾイル，ニトロメタン，ニトロベンゼン，無水酢酸，オキシ塩化リン，ベンゾニトリル，オキシ塩化セレン，アセトニトリル，テトラメチルスルホン，ジオキサン，炭酸−１，２−プロパンジオール，シアン化ベンジル，亜硫酸エチレン，イソブチロニトリル，プロピオニトリル，ジメチルカーボネート，プロピレンカーボネート，エチルメチルカーボネート，ジエチルカーボネート，エチレンカーボネートなどの炭酸エステル類，フェニル亜リン酸二フッ化物，酢酸メチル，ｎ−ブチロニトリル，アセトン，酢酸エチル，水，フェニルリン酸二塩化物，ジエチルエーテル，テトラヒドロフラン，ジフェニルリン酸塩化物，リン酸トリメチル，リン酸トリブチル，ジメチルホルムアミド，Ｎ−メチルピロリジン，ｎ−ジメチルアセトアミド，ジメチルスルホキシド，Ｎ−ジエチルホルムアミド，Ｎ−ジエチルアセトアミド，ピリジン，ヘキサメチルリン酸アミド，ヘキサン，四塩化炭素，ジグライム，トリクロロメタン，２−プロパノール，メタノール，エタノール，プロパノール，エチレングリコールなどの多価アルコール類，メチルエチルケトン，２−メトキシエタノール，ジメチルアセトアミド，トルエン，ポリベンズイミダゾールが挙げられる。これら溶媒は，単独で又は２以上を混合して用いることができる。
【００６５】
また，これらの溶媒には，グラフェンの分散量を増やすため，あるいはグラフェンの溶媒中での凝集を防ぐために，分散剤を添加することができる。分散剤としては，界面活性剤の他に，グラフェンに対して弱い結合力およびクーロン力のような電気的な引力を有し，かつその構造中に水酸基，カルボキシ基などの親水性の官能基をもつものを挙げることができる。後者の例としては，例えば，ベンゼン核に水酸基が結合したフェノール，ナフトールなどのフェノール類のモノマー，ポリマー，スチレン，プロピレン，アクリロニトリル，酢酸ビニルなどの炭素二重結合を有するモノマー，ポリマー，コラーゲン，ケラチン，アクチン，ミオシン，カゼイン，アルブミン，ＧＦＰ，ＲＦＰなどのタンパク質，グリシン，チロシン，スレオニン，グルタミンなどのアミノ酸などが挙げられる。
【００６６】
一方，界面活性剤としては，脂肪酸塩（例えば，ドデカン酸ナトリウム），コール酸塩（例えば，コール酸ナトリウム），モノアルキル硫酸塩（例えば，ラウリル硫酸ナトリウム），アルキルポリオキシエチレン硫酸塩，アルキルベンゼンスルホン酸塩（例えば，ドデシルベンゼンスルホン酸ナトリウム），モノアルキルリン酸塩などの陰イオン系界面活性剤（アニオン性界面活性剤），アルキルトリメチルアンモニウム塩（例えば，セチルトリメチルアンモニウムブロミド），ジアルキルジメチルアンモニウム塩（例えば，ジデシルジメチルアンモニウムクロリド），アルキルベンジルジメチルアンモニウム塩（例えば，アルキルベンジルジメチルアンモニウムクロリド）などの陽イオン系界面活性剤（カチオン性界面活性剤），アルキルジメチルアミンオキシド，アルキルカルボキシベタインなどの両性界面活性剤（双性界面活性剤），ポリオキシエチレンアルキルエーテル（例えば，ポリオキシエチレンドデシルエーテル），脂肪酸ソルビタンエステル，アルキルポリグルコシド，脂肪酸ジエタノールアミド，アルキルモノグリセリルエーテルなどの非イオン性界面活性剤（ノニオン性界面活性剤）を使用することがでる。これらのうち，モノアルキル硫酸塩がより好ましい。
【００６７】
上記溶媒のうち，ジメチルホルムアミド，分散剤（好ましくは，界面活性剤）を添加した水，２−メトキシエタノールなどが好ましい。
【００６８】
分散剤の投入量は，溶媒重量に対して，０．００１〜１０重量％の範囲であり，０．０２〜５重量％の範囲であることが好ましいが，透明導電膜，導電膜などの被膜形成後に洗浄工程を経る場合は，これらの範囲に，必ずしも制限されない。
【００６９】
多層グラフェン集合体の投入量は，溶媒重量に対して，０．００１〜５０重量％の範囲であり，好ましくは，０．０１〜１０重量％の範囲である。
【００７０】
超音波印加について，その手段は特に限定されないが，例えば，超音波洗浄機を用いて実施することができる。例えば，印加する超音波の周波数は，約２０〜約１００ｋＨｚの範囲であることが好ましい。また，印加する時間は，１〜６０分程度が好ましい。
【００７１】
遠心分離は，約１００〜約１０００００Ｇの加速度の範囲，好ましくは約１００〜約１００００Ｇの加速度の範囲で，約１〜約６０分間，好ましくは約５〜約３０分間実施するのが好ましい。
【００７２】
このようにして得られる遠心分離後の上澄みには，多層グラフェンが分散されている。該分散液には，所望により，この分野で通常用いられる添加剤（例えば，増粘剤，分散剤，希薄化剤など）を加えることもできる。
【００７３】
リチウムイオン電池の電極材や放熱シートなどのように，光透過性が要求されない多層グラフェン被覆基板を製造する場合には，基板表面にグラフェンを厚く積層させることや，多孔質な不織布などの基板表面の凹部に多層グラフェンを積層させることが有用であるが，そのような場合には，多層グラフェンをより高濃度に含む，多層グラフェン粉砕液や残渣グラフェン分散液を使用することが有効である。
【００７４】
＜多層グラフェン粉砕液＞
多層グラフェン粉砕液は，多層グラフェン集合体を予め粉砕してから溶媒に投入するか，あるいは，多層グラフェン集合体を溶媒に投入してから粉砕することにより調製することができる。使用する溶媒および分散剤，粉砕の手段，投入する多層グラフェン集合体の量など諸条件は，多層グラフェン分散液の項に記載のとおりである。
【００７５】
＜残渣グラフェン分散液＞
残渣グラフェン分散液は，多層グラフェン分散液を調製する際に得られる，遠心分離後の残渣（遠心分離後の上澄みを除去したのちに残るもの）に，上記溶媒および必要に応じ分散剤等を添加することにより調製することができる。残渣グラフェン分散液における残渣グラフェンの濃度は，１重量％〜９０重量％であることが好ましい。
【００７６】
多層グラフェン分散液，多層グラフェン粉砕液および残渣グラフェン分散液（以下，まとめて「多層グラフェン分散液等」という。）への基板表面の接触は，かかる目的を達し得る限り，如何なる方法によって実施してもよい。これは，通常のコーティング法，例えば，ディップコート法，スピンコート法，ダイコート法，スプレーコート法などによって実施することができる他，インクジェット印刷，ディスペンサーによる印刷，フレキソ印刷（凸版印刷），オフセット印刷（平版印刷），グラビア印刷（凹版印刷），スクリーン印刷，電子写真，熱転写・レーザー転写，スリットコート，バーコート，ブレードコート，樹脂や添加剤と組み合わせた溶融押出成型法，インフレーション法，Ｔダイ法，フラットダイ法，溶液流延法，カレンダー法，延伸法，多層加工法，共押出法，インフレーション法による共押出，マルチマニホールド法，ラミネート法，押し出しラミネート法，接着剤を使用したラミネート法，ウエットラミネート法，ライラミネート法，ホットメルトラミネート法，ヒートシール法，外部加熱法，内部発熱法，イオンめっき，イオンプレーティング，スパッタリングなどの既存技術を，いずれも好適に使用できる。また，基板表面からの溶媒の除去も，かかる目的を達成し得る限り，如何なる方法によって実施してもよい。これは，通常，多層グラフェン分散液等を接触させた基板表面を，常法により，乾燥させることにより実施できる。乾燥は，加熱及び／又は送風による他，自然乾燥であってもよい。
【００７７】
例えば，多層グラフェン分散液等への基板表面の接触及び基板表面からの溶媒の除去は，多層グラフェン分散液等で基板表面をディップコーティングすることにより実施することができる。ディップコーティングの条件は，用いる溶媒や基板の種類，溶媒に対する多層グラフェン集合体の投入量などにより変動するが，例えば，分散液の温度は，基板表面からの溶媒の除去（乾燥）を円滑に行うべく，４０℃以上が好ましく，５０℃以上がより好ましく，６０℃以上が更に好ましい。基板の引き上げ速度は，例えば溶液槽が１槽の場合で１回で成膜する場合は，１０００〜１μｍ／秒であることが好ましいが，溶液槽の多槽化による複数回の成膜を実施する場合は，必ずしもこれらの範囲に制限されず，さらに高速な成膜も可能となる。
【００７８】
このようにして得られる多層グラフェン被覆基板は，その被覆層の厚さが，約０．５〜３００ｎｍ，好ましくは約２〜１００ｎｍであり，透明導電膜又は透明電極として有用である。また，リチウムイオン電池などの導電膜のように，光透過性を必要としない用途では，その必要特性により，被覆層の厚さは１〜１０μｍ程度の厚さまで厚膜化したものも有用である。
【００７９】
グラフェン分散液への基板表面の接触及び基板表面からの溶媒の除去をおこなう別の手法としては，グラフェン分散液を高圧の気体とともに基板表面に吹き付けるスプレーコーティング（ウエットブラストなども含む）が挙げられる。この方法では，コンプレッサーで圧縮した０．１〜１０ＭＰａの空気，窒素，アルゴンなどの圧縮気体を使用し，スプレーガン，エアーガンなどの気体−液体混合装置を介して，高圧高速の気体と液体の混合物を，基板表面に吹き付ける。この際，グラフェン分散液が基板表面に接触すると，グラフェンは基板表面に接触，接着しやすくなり，気体は気流により乾燥，蒸発しやすくなる。更に，必要に応じて，高温に保持した液体，気体を使用すれば，及び／又は，基板表面を別途加熱すれば，グラフェンを基板表面に効率的にコーティングすることができる。透明導電膜や導電膜および電極シートなどを大量生産する場合には，ロールツーロール方式で基板を供給しつつ，スプレーコーティング，で高圧の気体とグラフェン分散液を，高速で基板表面に吹き付けることにより，高い生産性で成膜を実施することができる。
【００８０】
リチウムイオン電池の電極材や放熱シートなどのように，光透過性を必要としない場合には，基板表面に，多層グラフェンを厚く積層させ厚いグラフェン層（薄い黒鉛層とも言える）を形成することや，多孔質な不織布などの樹脂基板の内部にも多層グラフェンを積層，充填させることが有用である。そのような場合には，スプレーコーティング用の液体として，より多層グラフェン濃度の高い，多層グラフェン粉砕液や残渣グラフェン分散液を用いることが有効である。
【００８１】
タッチパネル用の透明導電フィルムなどのように，高い光透過性が要求される場合には，基板表面に，積層数の薄いグラフェンを薄く積層させることが有効であるが，そのような場合には，通常のスプレーコーティング（液体および気体の２つの流体を用いる，２流体方式のスプレーコーティング）では，薄いグラフェンが圧縮気体の風速により飛散しやすくなり，基板表面に着地できない確率が高くなる場合がある。したがって，これに対応するため，多層グラフェン分散液や，さらに充分に遠心分離を行った上澄みからなる，より薄いグラフェンを含む多層グラフェン分散液を使用することが有効であり，かつ，該分散液のみをノズル先端から微量の液滴として突出させる，ディスペンサーあるいはインクジェットなどの１流体方式のスプレーコーティングを用いることが，該多層グラフェンの着地率を高めるために有効である。使用するノズルの内径としては，約１μｍ〜約１０００μｍであることが好ましい。
【００８２】
本発明の多層グラフェン被覆基板においては，上記の如く，基板表面に，多層グラフェンを積層したのち，さらに，該基板表面をプレス加工することが好ましい。特に，透明導電フィルム用途など，積層数の薄い多層グラフェンを薄く積層することが要求される場合にはなおさらである。本発明のグラフェンは積層数が薄い場合にはその厚さは１ｎｍ前後になるが，一方で基板（例えば，ＰＥＴフィルム）などの表面には１００〜１０００ｎｍレベルでの表面粗さや厚さの偏差がある。このため，例えば，グラフェン分散液を基板表面に接触させ溶媒を除去することにより積層させた場合，グラフェン表面と基板表面を均一かつ完全に密接させることは難しい場合がある。このような場合には多層グラフェンと基板の界面に対して，プレス加工により圧力を加えることにより，多層グラフェン表面と基板表面を接近させることが，多層グラフェンの配向性を高め，併せて基板に対する接着力を高める上で有効であると考えられる。この場合に，さらに，同時に加熱することにより，例えば，樹脂基板の場合などは樹脂が加温により変形することが容易になり，より多層グラフェン表面と基板表面を接近させることができる。さらに，該加圧を加えるための部材の表面を精密に研磨しその表面粗さや平行度，平面度を向上させると樹脂基板などが変形により該部材表面の形状を追随するため，多層グラフェンと基板表面をより均一かつ完全に接近させることが可能になる。また，コーティングを実施する基板の表面を予めコロナ処理，プラズマ処理などの方法で清浄化，あるいは表面処理をおこない，多層グラフェンと基板の接着力を高めることも有効である。
【００８３】
プレス加工としては，冷間圧延，熱間圧延など，公知のいずれの手法をも使用することができるが，生産性を高めるため意味からは，ロールプレス，ホットプレスなどの量産性の高い装置を使用することが有効である。特に，加熱下ロールプレス（ホットロールプレス）を行った後，ホットプレスを行うことが有効である。ロールプレスにおける加熱温度は，使用する基板の材質に依存するが，例えば，約７０℃〜約３００℃が好ましい。プレス荷重は，約１〜１０００００Ｎが好ましく，送り速度は，約０．１〜約１０ｃｍ／ｓｅｃが好ましい。また，ホットプレスにおける加熱温度は約７０℃〜約３００℃が好ましく，プレス荷重は約１〜約５００００００Ｎが好ましく，時間は約１０秒〜１０分が好ましい。
【００８４】
多層グラフェンは従来の黒鉛に比較してそのグラフェン積層数が薄く大きなファンデアワルス力を有するため，このファンデアワルス力（接着力）を活用して，任意な形状に多層グラフェンを積層，充填し，結果的に結晶性の高い黒鉛構造体をえることができる。従来の黒鉛材料の製造方法では，樹脂等の原料を成形し，これを３０００℃程度の高温まで徐々に炭素化，黒鉛化することにより製造されていた。この場合には，各種形状を付与するためには機械加工等により黒鉛材材料を切削，研削することや，あるいは黒鉛系の粉体とバインダーを混合し，これらをコーティング，プレス成型するなどの煩雑な工程が必要であった。本発明では，あらかじめ大量に製造した多層グラフェンを各種形状の基板に積層，充填させる簡易な方法により，基板の持っている強度，柔軟性，軽量性などの特長と，グラフェンおよびグラフェンを積層させたグラファイトとしての導電性，熱伝導性，電磁波シールド特性，抗菌性，潤滑性，耐熱性，耐薬品性などの特長を付与することが可能になる。
【００８５】
多層グラフェンを積層させていくと，その積層が進むにつれてその形態や特性は黒鉛に近づいていく。従って，本発明の方法を摘要することにより，いわゆるボトムアップ的な手法で種々の形態の黒鉛部材を製造することが可能である。
【００８６】
例えば黒鉛のもつ高い熱伝導性を活かし，スマートフォンなどの薄型の携帯端末の内部に蓄積する熱，局部的に加熱されるヒートスポット対策として薄い黒鉛のシートが活用されている。従来の黒鉛部材では，例えば製鋼用の電極などの大型，肉厚の部材を加工することは確立されているが，薄いシート状の部材を加工することが難しい。このため黒鉛と硫酸などの黒鉛層間化合物を合成しこれを急速に加熱させ膨張させた膨張黒鉛を圧延，ホットプレス成型した黒鉛シートや，ポリイミドなど黒鉛化しやすい樹脂フィルムを積層させ加圧しながら３０００℃程度まで熱処理した黒鉛フィルムなどが実用化されている。これらの黒鉛シートでは概ね１００μｍ，黒鉛フィルムでは５０μｍ程度までの厚さの部材が実用されているが，黒鉛単独では機械的強度が低く，また接着力が弱い傾向にあり，より薄くかつ機械的強度，加工性に優れたものを作ることが難しい。
【００８７】
本発明の方法を応用し，比較的空隙率の高い多孔質な樹脂基板に，多層グラフェンを積層することにより，基板の空隙に多層グラフェンを充填し，薄く，高強度で伝導性，熱伝導性，耐熱性，耐薬品性，抗菌性など黒鉛の優れた特性を兼ね備えた加工性の良い部材，シートを製造することができる。基板に多層グラフェンを積層，充填する工程に特に制限はなく，前述した基板表面への多層グラフェンの積層方法など様々な加工方法を摘要することができる。これらのいずれの加工方法を摘要するにせよ，多層グラフェン，特に単層をも含む数層グラフェンのもつ高い接着力により基板あるいは，グラフェン相互への無バインダーでの積層，充填が可能になる。このように無バインダーでグラフェンを積層，充填できることが特長ではあるが，生産性，大面積化などの要因からバインダーや界面活性剤などを使用することに制限はない。
【００８８】
具体的な黒鉛フィルムの加工方法としては，ファンデアワールス結合を介してなされるものであるので，多層グラフェンを基板表面に接触させファンデアワールス結合を発現させ得る手段であれば，いかなる手段であっても，好適に使用することができる。多層グラフェン集合体を基板表面に擦り付ける方法，多層グラフェン集合体から調製された多層グラフェン分散液に基板表面を接触させた後，基板表面から溶媒を除去する方法，冷間圧延，熱間圧延，ロールプレス，ホットプレスなどを使用して，基板とグラフェンの接着力を高めること，これらの方法を適宜組合せ，繰り返す方法などが挙げられる。また，黒鉛フィルムの強度を高めるために，グラフェン分散液中にバインダー成分やこの分野で通常用いられる添加剤（例えば，増粘剤，分散剤，希薄化剤など）を加えることもできる。
【００８９】
タッチパネル用の透明導電フィルムの透明導電膜を形成する場合には，高い光透過性を要求されるため，繊維状，チューブ状の多層グラフェンを使用し，比較的低い被覆率で光透過性を保持しながら，電気が流れる導電パスを形成することが有効である。
【００９０】
＜厚薄パターン＞
本発明に係る多層グラフェン被覆基板のうち，多層グラフェンの被覆層の厚薄によるパターンを有する多層グラフェン被覆基板（パターン付多層グラフェン被覆基板）は，該パターンに一致する表面の凸凹を備えた転写型を準備し，該転写型の表面に基板（樹脂フィルム，不織布，紙など）の裏面を重ね合わせ，該基板の表面に多層グラフェン集合体からこれを構成する多層グラフェンを擦り付けることにより，製造することができる。
【００９１】
ここに，「パターン」とは，厚薄のある被覆層の一方，例えば，厚い方の被覆層（厚層）によって形成される，図形または図柄をいい，例えば，格子状，網状，水玉の地模様などが挙げられるが，これらに限定されない。パターンとして，回路（例えば，電子回路など）の配置図を用いることもできる。パターンにおいて，厚層部分は，例えば，導電層として用いることができる。該厚層部分は連続している層であってもよい。また，薄い方の被覆層（薄層部分）は，例えば，光透過性を確保するのに用いることができる。
【００９２】
「転写型」とは，表面の凸凹からなるパターンを備えた支持体であって，転写型の凸部が，凹部に比べ強い力で基板を下から支え，それにより，凸部上の基板表面に，凹部より厚く多層グラフェンが擦り付けられることで，該パターンを，基板の表面に再現させる働きをするものである。転写型の形態は，例えば，平板状であっても，曲面状であってもよい。転写型の材質は，擦り付けに耐え得る強度をもつものである限り特に制限はなく，そのような材質としては，例えば，金属（例えば，アルミなど），セラミックスなどが挙げられる。
【００９３】
また，擦り付けに際しては，基板が「π電子結合をもつ樹脂からなるフィルムや同樹脂の繊維からなる不織布」である場合には，該基板の表面を温めておいてもよい。そうすることで，樹脂が軟化し，転写型と密着するため，転写型のパターンを基板表面に再現しやすくなる。温める温度は，樹脂の種類により変動するが，好ましい範囲としては，例えば，約３０℃〜３５０℃，より好ましくは約５０℃〜２５０℃が挙げられる。この場合において，基板の温めは，常法により行うことができ，例えば，熱伝動性の良い金属製の転写型などを用いて，これを所定の温度に設定したホットプレートの上に置き，しばらく保持して転写型表面を温めた後，その上に基板を重ねることにより，達成することができる。
【００９４】
なお，「パターン付多層グラフェン被覆基板の製造方法」については，上記した他は，これと矛盾しない限り，「多層グラフェン被覆基板の製造方法」についての説明を適用することができる。
【００９５】
こうして得られるパターン付多層グラフェン被覆基板は，透明性と導電性を兼ね備えた透明導電膜として有用である他，パターンとして回路を用いれば，膜自体が回路としても機能するものである。また，パターン付多層グラフェン被覆基板は，放熱性シート，静電気除去シートなどとしても利用することができる。
【００９６】
本発明において，水素量は，金属材料の水素定量方法通則（ＪＩＳ  Ｚ  ２６１４：１９９０。分析方法は「鋼」の条件である不活性ガス加熱法による。具体的にはアルゴンガス雰囲気中で試料を２０００℃まで加熱し，発生した水素の積算量をガスクロマトグラフによって測定する。）により測定されたものである。
【００９７】
また，粉粒体とは，これを構成する粒子のサイズや形に明確な限定はないが，相対的に細かな粒子よりなる粉体又は比較的粗大な粒子の集合体よりなる粒体を包含する。
【００９８】
また，開気孔率（見掛け気孔率）とは，材料の外形状から求められる体積中に存在する，液体，気体などが侵入することができる空隙（開気孔）容積の比率である。一般的には，開気孔率が高い材料は連続孔を有し気体透過性を有する。本明細書において，開気孔率は，以下の計算式により，求める。
開気孔率（％）＝｛（見掛比重−かさ比重）／見掛比重｝×１００
見掛比重：粉砕しない状態の試料を用いて，ヘリウムガス置換ピクノメータ法により，島津製作所製密度計ＡｃｃｕＰｙｃ１３３０−ＰＣＷを使用して測定した値
かさ比重：試料重量を，試料の外形寸法より算出した体積で除した値
【００９９】
また，全気孔率とは，材料の外形状から求められる体積中に存在する全空隙（開気孔の他，閉気孔も含む）容積の比率である。本明細書において，全気孔率は，以下の計算式により，求める。
全気孔率（％）＝｛（真比重−かさ比重）／真比重｝×１００
真比重：測定対象物に含まれる空隙による影響を最小化すべく，これを微粉末に粉砕した状態で測定した比重であり，本発明中の実施例や製造例では７４μｍの篩を通過した粉末試料で測定している。
【０１００】
なお，見掛比重，かさ比重，真比重は，それぞれ，見掛密度，かさ密度，真密度と同義である。
【０１０１】
本明細書において，スペーサ及びスリーブとは，いずれも黒鉛製の密閉容器内に入れて使用するものであり，該容器の内壁と仮焼原料が直接接触しないよう両者の間に挿入するものをいう。スペーサは，主に仮焼原料を上下から覆うものをいい，スリーブは，主に仮焼原料を側面から覆うものをいうが，容器の形状によっては，両者を区別する意味のない場合もあり得る。
【０１０２】
「バルク状」，「バルク状態」又は「バルク構造体」における「バルク」とは，基本となる構成単位が連なったものを意味する。
【０１０３】
平均粒子径（粒子サイズ（平均））は，レーザー回折式粒度分布測定装置を使用して，レーザー回折・散乱法により測定した。すなわち，粒子群にレーザー光を照射し，そこから発せられる回折・散乱光の強度分布パターンから，計算によって粒度分布を求めた。
本明細書において，数値の範囲を，例えば，１２００〜１９００と表した場合には，１２００以上１９００以下を意味するものである。
【実施例】
【０１０４】
以下実施例を挙げて本発明を説明するが，本発明はこれらに限定されるものではない。【０１０５】
実施例１
製造例１で得た多層グラフェン塊から，大きさが数ｍｍ〜数十ｍｍであり，手で保持できるものを選び出した。該グラフェン塊の表面のＳＥＭを図１５に示す。大きさが数μｍで厚さが極めて薄い花びら状の多層グラフェンから成り，それらが多数集合した構造であることが分かる。【０１０６】
厚さが３００μｍのＰＥＴ樹脂フィルムを３０ｍｍ×３０ｍｍの形状に切り出し，表面を綿棒に浸したエチルアルコールでふき取り洗浄・脱脂処理をおこない，基板とした。【０１０７】
基板の表面に，上記多層グラフェン塊を手で保持してこすりつけ，基板と多層グラフェン塊の界面で摩擦力を生じさせることにより，基板表面に，多層グラフェンを積層させ被覆層を形成した。多層グラフェン塊の基板表面へのこすりつけは，まずフィルム上の一の方向（これを縦方向という），次に縦方向に直行する横方向，更に縦方向に対して４５°の方向，更に同３１５度の方向において，各方向それぞれ端から端まで１回擦り付けたのを，擦り付け回数１回とカウントして複数回実施し，十分な表面導電性が得られるように，すべての基板表面に多層グラフェンが転写されるようにした。【０１０８】
得られた多層グラフェン被覆基板（透明導電膜）の表面は，薄い灰色を呈したが，同膜を介して新聞などの活字が判読可能であった。該透明導電膜表面の光学顕微鏡写真を図１６に，ＳＥＭ写真を図１７及び図１８にそれぞれ示す。これらから，基板の表面に，多層グラフェンが隙間なく被覆できていることが確認できた。基板のＰＥＴ樹脂フィルムは電気伝導性がないため，電子線を照射した場合に基板表面の電子密度が高まり基板が過熱変形してしまうため，ＳＥＭ観察することが困難であるが，多層グラフェンが被覆された基板では，その表面で電子伝導性が生じ，ＳＥＭでその表面を安定的に観察することができた。【０１０９】
得られた透明導電膜の表面抵抗は，三菱化学アナリテック社製の表面抵抗測定装置（抵抗率計・ロレスタＥＰ  ＭＣＰ−Ｔ３６０型）を使用して，４端子４探針法による定電流印加方式により測定した（以下においても，同様の方法により，表面抵抗を測定した）。光透過性については，可視紫外分光光度計（アズワン社製  ＣＥ１０２１）を使用して，４００ｎｍ，５００ｎｍ，６００ｎｍ，７００ｎｍの各波長での光透過率を測定した（以下においても，同様の方法により，光透過率を測定した）。これらの結果を，表１−１及び表１−２に示す。【０１１０】
基板として使用したＰＥＴ樹脂フィルムでは，可視光領域の光は８７．９％の透過率で透明であるが，電気伝導性がないために表面抵抗は無限大となり測定不能であった。これに対して，多層グラフェン塊のこすりつけにより，表面に多層グラフェンからなる被覆層が形成されたものは，こすりつける回数によりその値が異なるが，光透過性を維持しつつ十分な電気伝導性が得られており，グラフェンからなる被覆層の厚さが極めて薄いながら，電気的な配線膜として使用可能な表面抵抗値が得られた。【０１１１】
【表１−１】
2012108371.tif 000003
【０１１２】
【表１−２】
2012108371.tif 000004
【０１１３】
実施例２
製造例２−１〜同２−６の多層グラフェン塊，及び，製造例２で用意した人造黒鉛Ａ（新日本テクノカーボン社，ＩＧＳ８９５），人造黒鉛Ｂ（東邦カーボン社，ＭＧＹ−７２）を，黒鉛材料として準備した。これらの真密度，見掛密度，嵩密度及び全気孔率を表２−１に示す。【０１１４】
これら黒鉛材料を用いて，実施例１と同様に処理して，多層グラフェン被覆基板を作製した。その際，黒鉛材料を基板に擦り付ける回数は，いずれも５回とした。【０１１５】
各黒鉛材料について，基板表面に多層グラフェンからなる被覆層が形成されたかどうかを，光学顕微鏡で観察した。また，得られた基板についての，光透過率及び表面抵抗を測定した。結果を，表２−２及び表２−３に示す。【０１１６】
市販の人造黒鉛Ａ及びＢでは，ＰＥＴ樹脂フィルム表面への被覆層の形成はまったく生じず，表面抵抗は電流が流れないために無限大であり測定不能であった。一方，多層グラフェン塊では，真密度が１．８５ｇ／ｃｍ3未満の場合には，多層グラフェンによる被覆層が形成され難く，真密度が概ね１．８５ｇ／ｃｍ3以上でありかつ全気孔率が概ね４０％以上であることが，被覆層の形成に必要と考えられる。また，真密度が概ね２．０ｇ／ｃｍ3以上でありかつ全気孔率が概ね５０％以上の場合に，良好な被覆層が形成され，均一な被覆面が得られるものと考えられる。図１９に，実施例２−４の被覆層の表面のＳＥＭを示す。なお，同図においては，部分的に花びら状の多層グラフェンが剥離している様子が観察された。【０１１７】
【表２−１】
2012108371.tif 000005
【０１１８】
【表２−２】
2012108371.tif 000006
【０１１９】
【表２−３】
2012108371.tif 000007
【０１２０】
実施例３
厚さが３００μｍのＰＥＴ樹脂フィルム，厚さが５００μｍのアクリル樹脂フィルム，厚さ２００μｍのポリスチレン樹脂フィルム，厚さ１ｍｍのポリカーボネート樹脂フィルム，厚さ５０μｍのポリプロピレン樹脂フィルム，厚さ１００μｍのポリエチレン樹脂フィルム，厚さ５０μｍのポリ塩化ビニルフィルム，厚さ５００μｍのテフロン（登録商標）樹脂フィルム，厚さ５００μｍのガラス板を３０ｍｍ×３０ｍｍの形状に切り出し，それぞれの表面を綿棒に浸したエチルアルコールでふき取り洗浄・脱脂処理をおこない，基板とした。【０１２１】
これらの基板表面に，製造例１で得た多層グラフェン塊を用いて，実施例１と同様にして，多層グラフェンからなる被覆層が形成されるかどうかを確認した。なお，多層グラフェン塊を基板にこすりつける回数は，５回とした。【０１２２】
上記で得た基板の表面を，光学顕微鏡，ＳＥＭで観察し，被覆層形成の有無，表面の均一性を確認し，結果を表３に示した。ガラス以外の樹脂については，多層グラフェンからなる被覆層が形成された。特に，分子構造中にベンゼン核，二重結合などのπ電子結合をもつ樹脂が，良好な被覆層形成性を示した。これは，グラフェンがもつπ電子軌道との重なりにより，これらπ電子をもつ樹脂の表面で，より強固なファンデアワールス結合が発現したためであると考えられる。図２０には，ＰＥＴ樹脂フィルム上に形成された，多層グラフェンからなる被覆層の表面のＳＥＭを，図２１には，アクリル樹脂フィルム上に形成された，多層グラフェンからなる被覆層の表面のＳＥＭを，それぞれ示した。【０１２３】
【表３】
2012108371.tif 000008
【０１２４】
実施例４
厚さが３００μｍの銅板，厚さが７０μｍの銅箔，厚さが３０μｍのアルミ箔，及び厚さが２００μｍのチタン板については３０ｍｍ×３０ｍｍの形状に，厚さが１２５μｍのシリコンウエハ，厚さが１５０μｍのＳｉＣ基板，厚さが１２５μｍの窒化アルミ基板，厚さが１００μｍのＧａＮ基板，厚さが１２５μｍのガラス状カーボン基板，及び厚さが１００μｍのサファイヤ基板についてはφ５０ｍｍの形状に切り出し，表面を綿棒に浸したエチルアルコールで，ふき取り洗浄・脱脂処理をおこない，基板とした。【０１２５】
これらの基板表面に，製造例１で得た多層グラフェン塊を用いて，実施例１と同様に処理して，多層グラフェンからなる被覆層が形成されるかどうかを確認した。なお，多層グラフェン塊を基板にこすりつける回数は，５回とした。【０１２６】
上記で得た基板の表面を，光学顕微鏡，ＳＥＭで観察し，被覆層形成の有無，表面の均一性を確認し，結果を表４に示した。銅板，銅箔，アルミ箔，チタン板，ガラス状カーボン基板，及びサファイヤ基板で，多層グラフェンからなる被覆層が確認できた。被覆面の均一性は，銅板，銅箔が最も良く，表面全体が多層グラフェンで覆われていた。図２２に，銅板の表面に形成された，多層グラフェンからなる被覆層の表面のＳＥＭを示した。【０１２７】
【表４】
2012108371.tif 000009
【０１２８】
実施例５
松浪ガラス社製のスライドガラス（幅２６ｍｍ×長さ７６ｍｍ×厚さ０．８ｍｍ）の全面を，エタノールを使用して，ふき取り洗浄・脱脂処理した。ポリエステル樹脂（ユニチカ社製）とアクリル樹脂を１：１の重量比で混合し，Ｎ，Ｎ−ジメチルホルムアミドに浸漬して，樹脂濃度が５０００ｐｐｍの溶液を調製した。株式会社ＳＤＩ製のマイクロスピードディップコーターを使用して，５０℃の温度にて，１０μｍ／秒の引き上げ速度で，ガラス表面に樹脂をコーティングした。作製した樹脂コートガラスを，２４時間風乾させ，多層グラフェン被覆層形成用の基板とした。【０１２９】
この基板表面に，製造例１で得た多層グラフェン塊を用いて，実施例３と同様に処理したところ，基板表面に，多層グラフェンからなる被覆層が形成され，ガラス・樹脂・グラフェンからなる透明な複合材料を得た。【０１３０】
実施例６
０．１重量％のラウリル硫酸ナトリウムを含む水（水＋界面活性剤），Ｎ，Ｎ−ジメチルホルムアミド（ＤＭＦ），２−メトキシエタノールの三種類の溶媒を準備した。製造例１で得た多層グラフェン塊を，各溶媒に対する重量比が０．１重量％になるようにそれぞれ秤量し，混合した後に，金属製のカッターを有する湿式ミキサーにより，回転数１０００ｒｐｍで１５分間の解砕処理をおこない，多層グラフェン塊が解砕された，３種類の多層グラフェン分散液を得た。各分散液を，市販の超音波洗浄機（卓上型超音波洗浄機Ｗ−１１３，本多電子社製）に装填し，４２ｋＨｚ，１００Ｗの出力で，３０分間，超音波印加した。超音波印加後の溶液は，多層グラフェン塊から花弁状の多層グラフェンが溶媒中に分散したため，黒色を呈していた。次いで，この分散液を，８００Ｇの加速度で，３０分間，遠心分離し，薄い黒色の上澄み液を回収し，グラフェンディップコート用の分散液とした。【０１３１】
厚さ３００μｍのＰＥＴ樹脂フィルム，厚さ３００μｍの銅板を幅２０ｍｍ×長さ７０ｍｍに切りだして，ディップコート用の基板とした。【０１３２】
株式会社ＳＤＩ社製のマイクロスピードディップコーターを使用して，表５に示した条件にて，ＰＥＴ樹脂フィルム及び銅板へ，ディップコーティングを行い，基板表面への多層グラフェン被覆層の形成を試みた。【０１３３】
水＋界面活性剤の溶媒でＰＥＴ樹脂フィルムにディップコートした場合は，溶液温度が４０℃では，引上げ速度１０μｍ／秒でも多層グラフェン被覆層は形成されず，溶液温度が５０℃より多層グラフェンの部分的な付着が認められ，６０℃で安定に被覆層が形成された。但し，８０℃ではＰＥＴ樹脂フィルムが熱により変形した。２−メトキシエタノールの溶媒で，ＰＥＴ樹脂フィルムにディップコートした場合も同様の傾向であったが，４０℃の溶液温度でも被覆層が形成され，５０℃で安定に被覆層が形成された。ＮＮ−ジメチルホルムアミド溶液で銅板にディップコートした場合は，４０℃の溶液温度でも被覆層が形成され，５０℃で安定に被覆層が形成され，６０℃では均一な被覆面が得られた。【０１３４】
ディップコートの場合は，溶媒界面から基板が大気中に露出する際に，同時に溶媒が蒸発乾燥することにより，溶媒中に分散している多層グラフェンが基板表面に積層され，被覆層が形成される。溶液温度が低い場合は，溶媒の蒸発速度が遅く，溶媒と基板との界面でのスムーズな乾燥が生じないため，溶媒中に分散しているグラフェンが溶媒中に存在したままとなり，安定的な被覆層の形成が起こらなかったと考えられる。【０１３５】
【表５】
2012108371.tif 000010
【０１３６】
実施例７
製造例１１で得られた多層グラフェン塊をメノウ乳鉢で粉砕し，粉砕後の試料をジメチルホルムアミドに投入し，黒鉛量が５重量％の混合溶液を作成した。この混合溶液を超音波洗浄機（Ｗ−１１３，本多電子社製）により超音波を印加（４２ｋＨｚの周波数で３０分間，出力１００Ｗ）した後に，遠心分離（７００Ｇの加速度で３０分）により固形分を沈降させた。得られた溶液の上澄みを使用して，溶液中に分散しているグラフェンをＴＥＭ観察用のマイクログリッドで濾過し，マイクログリッド上に捕捉された成分についてのＴＥＭ観察をおこなった。ＴＥＭ観察の結果，図２３のように薄いシート状で存在しているもの（多層グラフェン）が多数観察された。図２４に薄いシート状でえられた多層グラフェンの端部のＴＥＭによる格子像を示したが，グラフェン層が７層程度積層した様子が確認でき，このことから厚さ約２．１ｎｍの多層グラフェンが得られていることを確認した。【０１３７】
実施例８
０．１重量％のラウリル硫酸ナトリウムを含む水（水＋界面活性剤）を準備し，実施例６と同様に処理して，多層グラフェン分散液を得た。該分散液を，グラフェンスプレーコーティング用の分散液とした。【０１３８】
株式会社キソパワーツールのミニコンプレッサー（ＴＹＰＥ２２６）を準備し，同社のエアーブラシ（Ｅ１３０７Ｎ）に接続した。エアーブラシの液体容器に分散液を装填し，０．２ＭＰａの空気圧にて，分散液を噴出できるように調整した。なお，エアーブラシのノズル径は，内径０．４ｍｍとした。金属製のホットプレートの表面に，３０ｍｍ×３０ｍｍ×厚さ３００μｍのＰＥＴ樹脂フィルムを設置し，その表面に分散液を吹き付けて，その表面を観察した。ホットプレートを加熱せずに実施した場合は表面に液滴が残り，フィルム表面にグラフェンは接着しなかったが，ホットプレートを６０℃に加熱した場合は，グラフェンが接着し，多層グラフェン被覆基板が得られた。【０１３９】
実施例９
製造例１１で得られた多層グラフェン塊を，概略３〜５ｍｍの形状にカッターで切りだし小片とした。外径２０ｍｍの円盤形状の表面（工具表面）を有する台座を，鋼鉄製のφ３ｍｍ×長さ３０ｍｍの回転軸に接合した工具を準備し，該工具表面に，多層グラフェン塊の小片を接着した（但し，工具表面の中心部からφ約９ｍｍの部分には，多層グラフェン塊を接着しなかった。）。接着には，エポキシ樹脂系弾性接着剤（セメダイン社  ＥＰ００１Ｎ）を使用した。十分に接着剤を硬化させるために２４時間放置した。完成したグラフェンコーティング用工具の外観写真を図５４に示す。工具表面に，小片とした多層グラフェン塊が接着している様子が見て取れる。製作した工具をリョービ株式会社製のホビールーター（ＨＲ１００）に取り付け，回転制御メモリ１にて，３０ｍｍ×３０ｍｍ×厚さ３００μｍのＰＥＴ樹脂フィルムに，３分間押しつけながらフィルム全面を移動させて，多層グラフェン被覆基板を得た。【０１４０】
実施例１０
厚さが１２０μｍ，幅１５０ｍｍ，長さ１５０ｍｍのＰＥＴ樹脂フィルムの表面を綿棒に浸したエチルアルコールでふき取り洗浄・脱脂処理をおこない基板とした。また，幅１６０ｍｍ，長さ１６０ｍｍ，厚さが３ｍｍであり，径５ｍｍの円形の穴が，孔の中心位置間のピッチ９ｍｍで全面に加工されたアルミ板を，転写型として準備した（図５５）。【０１４１】
表面温度を７０℃に設定したホットプレートの上に，該アルミ板を設置し，５分間保持した後に，該アルミ板の上にＰＥＴ樹脂フィルムの裏面を重ね合わせ，耐熱性のテープで外周部を固定した。このＰＥＴ樹脂フィルム（基板）の表面に，製造例１３で得た多層グラフェン塊をこすりつけながら，該表面上に転写型の形状が浮かび上がるように，多層グラフェンをコーティングした。該基板の全表面をコーティングするのに必要な時間は概ね５分程度であった。コーティング後に，ＰＥＴ樹脂フィルムの外周部を１０〜２０ｍｍ幅で切断し，耐熱性テープでの接着痕などの不具合部分を除去した。こうして，幅１３０ｍｍ，長さ１３０ｍｍ，厚さ１２０μｍであって，転写型の円形の穴の部分を除く部分には，多層グラフェンが厚さ約０．５μｍと比較的厚くコーティングされ，一方，転写型の円形の穴の部分には，多層グラフェンが薄くしかコーティングされていない，多層グラフェン被覆層の厚薄によるパターンを有するＰＥＴ樹脂フィルム（パターン付多層グラフェン被覆基板）が得られた。該フィルムの外観写真を図５６に示す。【０１４２】
こうして得られたパターン付多層グラフェン被覆基板について，グラフェンが厚くコーティングされた部分と，薄くしかコーティングされていない部分の表面抵抗を，それぞれ３回測定し，その平均値を求めた。光透過性については，４００ｎｍ，５００ｎｍ，６００ｎｍ，７００ｎｍの各波長での光透過率を測定し，その平均値を求めた。【０１４３】
表面抵抗（平均値）は，厚くコーティングされた部分で８００Ω／□，薄くしかコーティングされていない部分では８５０００Ω／□，また可視光での平均光透過率は，厚くコーティングされた部分では３３．５％，薄くしかコーティングされていない部分では８５％であった。したがって，フィルムの全面において，光透過性と導電性を兼ね備えた，多層グラフェン被覆層の厚薄によるパターンを有する透明導電膜が得られた。【０１４４】
実施例１１
紙厚約９０μｍ，白色度約８４％，坪量７０ｇ／ｍ2のコピー用紙（アスクル社製，商品名マルチペーパー  スーパーセレクトスムース）を，幅１５０ｍｍ，長さ１５０ｍｍに切り出し基板とした。また，径１０μｍのポリエステル繊維からなる，厚さ７０μｍのポリエステル不織布を，幅１５０ｍｍ，長さ１５０ｍｍに切り出し，他の基板とした。これらの基板の表面に，それぞれ，製造例１３で得た多層グラフェン塊をこすりつけながら，多層グラフェンを被覆した。被覆は，各基板の表面において，テスターでの抵抗測定値が１０００Ωを切るまで繰り返し実施した。基板を裏返し，裏面についても同様の被覆をおこない，表と裏の両面につき，それぞれ任意の１０箇所で測定した抵抗値がいずれも１０００Ω未満になり，なおかつ表面と裏面での導通が得られるまで実施した。加工に要した時間は，コピー紙では約６分，ポリエステル不織布では約８分であった。なお，テスターはＥＬＰＡ社製のアナログテスター  ＥＡＴ−０１Ｂを使用した。【０１４５】
コピー紙にコーティングされた多層グラフェンの表面のＳＥＭを図５７及び図５８（前図の拡大図）に，ポリエステル不織布にコーティングされた多層グラフェンの表面のＳＥＭを図５９に示した。紙の場合はセルロース繊維の表面に，一方ポリエステル不織布の場合はポリエステル繊維の表面に，いずれも，無バインダで，多層グラフェンがコーティングされた多層グラフェン被覆基板が得られた。【０１４６】
＜擦り付け／ホットロールプレス／ホットプレス＞
実施例１２
（１）厚さ１１０μｍ，秤量７５ｇ／ｍ2のポリエステル不織布をホットプレート上に固定し，ホットプレート温度を８０℃に設定した。製造例１３で得た多層グラフェン塊をポリエステル不織布にこすりつけながら積層を行った（処理物１）。
（２）上記処理物１を，送り速度２ｃｍ／ｓｅｃ，荷重２８０Ｎ，ロール温度８０℃でホットロールプレスした（処理物２）。
（３）上記処理物２を，熱板温度８０℃，荷重１００００Ｎ，時間１０ｍｉｎのホットプレス処理に付した（処理物３）。
（４）上記処理物１〜３のそれぞれについて，厚さ，かさ密度，抵抗率を測定した。また処理１，２，３の多層グラフェン被覆基板の外観写真を図６０に示した。処理物１は黒色の外観であったが，処理物２，処理物３は金属光沢を示し，処理物３の多層グラフェン被覆基板は最も金属的な光沢を呈した。処理物１，２，３の被覆後の厚さは各々８３μｍ，６６μｍ，６１μｍ，形状と重量から算出した嵩密度（単位：ｇ／ｃｍ3）は各々１．０，１．３，１．５であり，ロールプレス，ホットプレス処理により高密度化が実現した。高密度化により固有電気抵抗は減少し，処理物１，処理物２，処理物３で各々３．５Ω・ｃｍ，１．５Ω・ｃｍ，０．１Ω・ｃｍであった。なお固有電気抵抗の測定は表面抵抗計（ダイアインスツルメンツ社製ハイレスタ−ＵＰ）で実施した。
（５）上記処理物３を，直径１０ｍｍの円盤状に切り出した。１２０℃で１時間乾燥後の多層グラフェン被覆基板を作用極として，アルゴンガス雰囲気のグローブボックス内で，金属リチウムを対極に，電解液にＬｉＢＦ４を使用して二極セルを構成し，電位範囲０〜３Ｖ，電流密度４０ｍＡ／ｇにて充放電特性を測定した。測定された充放電３５サイクル目の可逆容量は２１０ｍＡｈ／ｇ，クーロン効率は９０．１％であり，リチウムオン電池負極材および集電体として十分に機能した。
（６）上記処理物１〜３と，上記ポリエステル不織布の熱拡散率をアルバック理工社製の熱拡散率測定装置（ＭＯＤＥＬ  ＬａｓｅｒＰＩＴ−Ｍ２）を使用して測定した。ポリエステル不織布の熱拡散率（１０-6ｍ2／Ｓ）は０．０２であったが，処理物１〜３では各々０．３１８，０．６３５，２．５０２に向上した，ポリエステル不織布に比較して，処理物３では約１０００倍の熱拡散率が得られた。【０１４７】
＜残渣グラフェン分散液塗布／ホットロールプレス／ホットプレス＞
実施例１３
（１）試薬特級グレード（和光純薬）の２−プロパノールの溶媒を準備した。製造例１で得た多層グラフェン塊を，溶媒に対する重量比が０．１重量％になるようにそれぞれ秤量し，混合した後に，金属製のカッターを有する湿式ミキサーにより，回転数１０００ｒｐｍで１５分間の解砕処理をおこない，多層グラフェン塊を解砕した後，混合液を，市販の超音波洗浄機（卓上型超音波洗浄機Ｗ−１１３，本多電子社製）に装填し，４２ｋＨｚ，１００Ｗの出力で，３０分間，超音波印加した。超音波印加後の混合液は，多層グラフェン塊から花弁状の多層グラフェンが溶媒中に分散したため，黒色を呈していた。次いで，この分散液を，８００Ｇの加速度で，３０分間，遠心分離し，上澄み液を除去した。黒色の残渣を回収し，該残渣に，２−プロパノールを，グラフェン分散量が３０ｗｔ％となるように注いで攪拌し，残渣グラフェン分散液を作成した。
（２）厚さ１１０μｍ，秤量７５ｇ／ｍ2のポリエステル不織布Ｅ，厚さ５０μｍ，秤量４０ｇ／ｍ2のポリエステル不織布Ｆを準備し，８０℃に設定されたホットプレート上に設置した。上記（１）で作製した残渣グラフェン分散液を手塗りでコーティングした後，送り速度１ｃｍ／ｓｅｃ，荷重５００Ｎ，ロール温度８０℃でホットロールプレスを実施，次いで熱板温度８０℃，荷重１００００Ｎ，時間１０ｍｉｎのホットプレス処理を実施した。表面抵抗計（ダイアインスツルメンツ社製ハイレスタ−ＵＰ）を使用して，コーティング面および裏面の抵抗率を測定したところ，不織布Ｅではコーティング面で測定した場合は１０Ω・ｃｍ，裏面で測定した場合は測定不能（電気抵抗が過大でオーバーレンジ）であり，厚い不織布を使用することにより片面が絶縁面である，導電性および熱伝導性のシートが得られた。同様に測定した不織布Ｆでは両面とも０．１Ω・ｃｍ未満であり，嵩密度は１．７まで向上していた。【０１４８】
＜スプレーコーティング／ホットロールプレス／ホットプレス＞
実施例１４
（１）試薬特級グレード（和光純薬）の２−プロパノールの溶媒を準備した。製造例１で得た多層グラフェン塊を，溶媒に対する重量比が０．１重量％になるようにそれぞれ秤量し，混合した後に，金属製のカッターを有する湿式ミキサーにより，回転数１０００ｒｐｍで１５分間の解砕処理をおこない，多層グラフェン塊を解砕した後，混合液を，市販の超音波洗浄機（卓上型超音波洗浄機Ｗ−１１３，本多電子社製）に装填し，４２ｋＨｚ，１００Ｗの出力で，３０分間，超音波印加した。超音波印加後の混合液は，多層グラフェン塊から花弁状の多層グラフェンが溶媒中に分散したため，黒色を呈していた。次いで，この分散液を，８００Ｇの加速度で，３０分間，遠心分離し，上澄み液を回収し分散量が０．０５ｍｇ／ｍｌの多層グラフェン分散液を得た。
（２）株式会社キソパワーツールのミニコンプレッサー（ＴＹＰＥ２２６）を準備し，同社のエアーブラシ（Ｅ１３０７Ｎ）に接続した。エアーブラシの液体容器に，上記（１）で調製した多層グラフェン分散液を装填し，０．２ＭＰａの空気圧にて，分散液を噴出できるように調整した。なお，エアーブラシのノズル径は，内径０．４ｍｍとした。８０℃の温度に設定した金属製のホットプレートの表面に５０ｍｍ角で厚さ１００μｍのＰＥＴフィルム設置し，エアブラシと基板との距離を１１０ｍｍに設定し，２０ｍｌの分散液をスプレーした。スプレーコーティング後に，１２０℃に設定したロール間で荷重４００Ｎでのロールプレスをおこない，次いで１４０℃に設定した熱板にて荷重１００００Ｎで５分間のホットプレスを行った。スプレーコーティング後およびホットプレス後の多層グラフェン積層フィルムの表面抵抗をダイアインスツルメンツ社製  ハイレスタ−ＵＰを使用して，波長５５０ｎｍでの光透過率を紫外可視光分光光度計（ＣＥＣＩＬ社製  Ａｕｒｉｕｓ  ＣＥ２０２１）を使用して測定した。スプレーコート直後の光透過率は７０％，表面抵抗は８０００００Ω／□であったが，ホットプレス後には光透過率は５５％に低下したが，表面抵抗は１５００Ω／□に向上した。スプレーコーティング後のフィルム，および，さらにホットロールプレスおよびホットプレスを実施した後のフィルムのそれぞれについて，表面をＦＥ−ＳＥＭで観察した（図６１（ａ）：スプレーコーティング後のフィルム，同（ｂ）：さらに，ホットロールプレスおよびホットプレス実施後のフィルム）。全般的にグラフェンが凝集した状態が観察されたが，ホットロールとホットプレス処理によりグラフェンが平面的にフィルム上に接着され，なおかつグラフェン間の接触点が増え，導電パス形成が促進されていた。【０１４９】
＜１流体方式スプレーコーティング＞
実施例１５
実施例１４（１）で調製した多層グラフェン分散液を用いて，空気圧でシリンダー内の分散液を先端が微細なノズルから微量突出させる，精密ディスペンサーにより，１流体方式のスプレーコーティングを実施した。すなわち，内径１００μｍのノズルを使用して，分散液を供給する電磁弁の開閉時間，開閉距離，印加空気圧力を調整し，大凡５００μｍサイズの微量液滴を０．５ｍｍ間隔で加熱された基板上に滴下した。基板としては，ＰＥＴフィルムおよび銅板を用い，加熱温度は９０℃とした。滴下部分の各基板表面の状況をＦＥ−ＳＥＭで観察した（図６２（ａ）：ＰＥＴフィルム表面の状況，同（ｂ）：（ａ）の拡大図，図６３（ａ）：銅板表面の状況，同（ｂ）：（ａ）の拡大図）。１０μｍ前後の大きさで厚さの薄いグラフェンがロール状に収縮しつつ被覆された部分が多数観察された。実施例１４などの２流体方式でのスプレーコーティングではこのように薄いグラフェンは観察されなかったため，２流体方式では，薄いグラフェンが空気の流れにより吹飛ばされてしまっている部分が多いと考えられる。これに対し，１流体方式の場合は，突出した液滴がほぼ全て基板やフィルム表面に着地するため，薄いグラフェンを被覆するのに適切なプロセスであることが確認された。【０１５０】
＜多層グラフェン塊（Ａ）＞
（製造例１）
ペレット状のＰＥＴ樹脂（平均粒子径３ｍｍ）を不活性ガス雰囲気中で６００℃の最高到達温度で仮焼きした。仮焼後の原料の残留水素量は２２０００ｐｐｍであった。仮焼きした仮焼原料を，嵩密度１．８０，開気孔率１０％の材質で構成されたねじ式（三角ねじ）の黒鉛坩堝に装填し，ねじ式の上蓋を旋回しながらねじを締め，仮焼き原料を密閉した。該黒鉛坩堝を熱間静水圧加圧装置に装填した後にアルゴンガスを使用して６００℃，７０ＭＰａの温度，圧力まで１時間で到達させ，その後時間あたり５００℃の昇温速度で加熱，加圧して１９０ＭＰａの最高到達圧力にて，１５００℃の各最高到達温度で昇温昇圧し，最高到達温度圧力にて１時間保持し，室温まで降温，降圧した。処理後の試料として，多層グラフェン塊（真密度２．０８，見掛密度１．３３，嵩密度０．７５，全気孔率６３．９）を得た。【０１５１】
（製造例２）
原料としてＰＥＴ樹脂に代えてフェノールホルムアルデヒド樹脂（平均粒子径２０μｍ）を使用し，かつ，表６に示した処理条件を用いる以外は，製造例１と同様に処理して，各試料を得た（製造例２−１〜製造例２−６）。【０１５２】
【表６】
2012108371.tif 000011
【０１５３】
（製造例３）
平均粒子径２０μｍのフェノールホルムアルデヒド樹脂粉末を不活性ガス雰囲気中で６００，７００，９００，１０００℃の各最高到達温度で仮焼きした。仮焼後の原料の残留水素量を分析し表７に結果を示した。各温度で仮焼きした仮焼原料を嵩密度１．８０，開気孔率１０％の材質で構成されたねじ式（三角ねじ）の黒鉛坩堝に装填し，ねじ式の上蓋を旋回しながらねじを締め，仮焼き原料を密閉した。該黒鉛坩堝を熱間静水圧加圧装置に装填した後にアルゴンガスを使用して６００℃，７０ＭＰａの温度，圧力まで１時間で到達させ，その後時間あたり５００℃の昇温速度で加熱，加圧して１９０ＭＰａの最高到達圧力にて，１４００℃，１８００℃，２０００℃，２５００℃の各最高到達温度で昇温昇圧し，最高到達温度圧力にて１時間保持し，室温まで降温，降圧した。黒鉛坩堝挿入から取り出しまでの所要時間は８〜１２時間であった。処理後の試料の嵩密度，気孔率，真密度を測定し表７に示した。【０１５４】
【表７】
2012108371.tif 000012
【０１５５】
表７に示したように仮焼温度が６００℃，上記測定法による残留水素量が２００００ｐｐｍの場合が最も黒鉛の理論密度に近い真密度が得られ（製造例３−１，２），仮焼温度が高くなるにつれて，真密度の値は低下し（製造例３−３，４），仮焼温度が９００℃，上記測定方法による残留水素量が５０００ｐｐｍの場合は，真密度が，１．８８となった（製造例３−４）。なお，仮焼温度が９００℃又は１０００℃において熱間静水圧加圧処理時の最高到達温度が２０００℃又は２５００℃においても，真密度の値は，いずれも２．０未満である。図２５には製造例３−１の試料表面，図２６には図２５の表面を拡大した電子顕微鏡写真を，図２７には製造例３−１の試料破面の電子顕微鏡写真を示したが，球状の仮焼原料の表面に放射状にグラフェンが気相成長している。【０１５６】
図２８には製造例３−５，図２９には製造例３−６の試料の破面の電子顕微鏡写真を示したが，製造例３−１に比較するとグラフェンの成長度合が低く，特に製造例３−６の場合には２０００℃以上の高温で励起された水素による黒鉛のエッチングの痕跡が認められた。【０１５７】
図３０には製造例３−１のラマン分光スペクトルの測定結果を示した。１５８０ｃｍ-1付近のＳＰ2黒鉛結合による鋭いピークが観察され，乱層構造を示す１３６０ｃｍ-1付近のピークはほとんど認められず，その強度比Ｉ１３６０／Ｉ１５８０（ＩD／ＩG）で表わされるＲ値は０に近い値を示し結晶性に極めて優れる構造であった。一方，製造例３−５のラマンスペクトルの測定結果を図３１に示したが，１３６０ｃｍ-1付近のピークが観察され，その強度比Ｉ１３６０／Ｉ１５８０（ＩD／ＩG）は大きな値を示した。【０１５８】
（製造例４）
平均粒子径５００μｍのフェノールホルムアルデヒド樹脂粉末を不活性ガス雰囲気中で６００℃の最高到達温度で仮焼きした。仮焼原料を，以後，熱間静水圧加圧処理時の最高到達温度を１４００℃とすること以外は，製造例３と同様に処理した。黒鉛坩堝挿入から取り出しまでの所要時間は１２時間であった。処理後の試料の電子顕微鏡写真を図３２，その表面の拡大写真を図３３に示した。球状の粒子の全表面に放射状に成長した気相成長黒鉛が確認されたが，粒子が結合したバルク構造体は得られなかった。得られた試料の真密度は１．８０であった。【０１５９】
（製造例５）
飲料用ペットボトルの廃棄材料を細かく裁断して，平均で約２００μｍ（縦横で一番長い部分の寸法）程度とし，不活性ガス雰囲気中で６００℃の最高到達温度で仮焼きした。仮焼きした原料をステンレス乳鉢で粉砕し粒状にし，これを，以後，製造例４と同様に処理した。黒鉛坩堝挿入から取り出しまでの所要時間は１２時間であった。処理後の試料の電子顕微鏡写真を図３４に示した。不定形の粒子の全表面に概略放射状に成長したグラフェンが確認された。得られた試料の真密度は１．９０であった。【０１６０】
（製造例６）
平均粒子径２０μｍのフェノールホルムアルデヒド樹脂粉末を不活性ガス雰囲気中で７００℃の最高到達温度で仮焼きした。仮焼原料を表８に示した各黒鉛坩堝に装填し，ねじ式の上蓋を締め，仮焼原料を密閉した。該黒鉛坩堝を，熱間静水圧加圧処理時の最高到達温度を１５００℃とする以外は，製造例４と同様に処理した。【０１６１】
【表８】
2012108371.tif 000013
【０１６２】
黒鉛坩堝の材質に，より気孔率が高く嵩密度の低いものを使用するにつれて，処理後の試料の真密度が低下する（製造例６−１〜同６−３）。黒鉛坩堝のねじ形状が，ピッチ２ｍｍの場合（製造例６−６），条数が少ない場合（製造例６−４，同６−５）は，製造例６−１に比較して低い真密度であった。また，黒鉛坩堝のねじ形状が三角ねじ（製造例６−１）の場合に比較して，角ねじ（製造例６−７），台形ねじ（製造例６−８）では低い真密度が得られた。【０１６３】
仮焼原料を黒鉛坩堝に挿入，密閉する際に，気体透過性が低く開気孔率が０％のガラス状カーボンでスペーサを作製し，仮焼原料の上部及び下部を全て覆うように設置した場合は（図４，製造例６−９），真密度は２．１９まで上昇し，さらに仮焼原料の側面部を全て覆うように，スリーブを合わせて使用した（図６）製造例６−１０では，２．２３の真密度が得られた。【０１６４】
＜膜状多層グラフェン集合体（Ｂ）＞
（製造例７）
平均粒子径２０μｍのフェノールホルムアルデヒド樹脂粉末を，不活性ガス雰囲気中で５００℃の最高到達温度で仮焼した。仮焼後の原料の残留水素量は４００００ｐｐｍであった。仮焼原料を嵩密度１．８０，開気孔率１０％の材質で構成されたねじ式の黒鉛坩堝に，ガラス状カーボン製のスペーサで挟む形態で密閉した。なお図３５に示すように黒鉛坩堝の上蓋のねじを締めることにより，上部スペーサが黒鉛坩堝のガイド部に，ねじの締めつけ力により圧接し密閉度を高めるようにした。この黒鉛坩堝を熱間静水圧加圧装置に装填した後にアルゴンガスを使用して７００℃，７０ＭＰａの温度，圧力まで１時間で到達させ，その後時間あたり５００℃の昇温速度で加熱，加圧して１９０ＭＰａの最高到達圧力にて，１８００℃の最高到達温度で昇温昇圧し，最高到達温度，圧力にて１時間保持し，室温まで降温，降圧した。なお，ガラス状カーボン製のスペーサは鏡面研磨を実施したものを使用した。【０１６５】
処理後の試料を取り出したところ，図３６に示したようにガラス状カーボン製のスペーサ表面に銀色を呈し，金属的な光沢をもった膜状の生成物が堆積した。この膜状生成物は容易にスペーサから剥離できる一方，薄い膜として自立できる強度を有していた。得られた膜状生成物の表面を電子顕微鏡で観察したところ，内側から外方へと延びた多層グラフェンが集合してなる多層グラフェン集合体の一形態として，各多層グラフェンが，スペーサ表面に対して，概略垂直方向に成長したものが集合している様子が観察された。また，その中には，多層グラフェンが花びら様に成長したもの（多層グラフェン塊）も含まれていた。（図３７〜図４１）【０１６６】
＜繊維状多層グラフェン集合体（Ｃ）＞
（製造例８）
平均粒子径２０μｍのフェノールホルムアルデヒド樹脂粉末を不活性ガス雰囲気中で６００℃の最高到達温度で焼成した。仮焼した仮焼原料を嵩密度１．８０，開気孔率１０％の材質で構成されたねじ式の黒鉛坩堝に装填し，ねじ式の上蓋を旋回しながらねじを締め，仮焼き原料を密閉した。密閉後の黒鉛坩堝を熱間静水圧加圧装置に装填した後にアルゴンガスを使用して７００℃，７０ＭＰａの温度，圧力まで１時間で到達させ，その後時間あたり３００℃の昇温速度で加熱，加圧して１９０ＭＰａの最高到達圧力にて１４００℃の最高到達温度で昇温昇圧し，最高到達温度，圧力にて１時間保持し，室温まで降温，降圧した。処理後の試料の見かけ密度は１．６０，真密度は２．０９であった。【０１６７】
処理後の試料には，径数μｍ，長さが数μｍから数ｍｍの繊維状の気相成長炭素繊維が生成した（図４２〜図４４）。この繊維は，内側から外方へと延びた多層グラフェンが集合してなる多層グラフェン集合体の一形態を呈し，多層グラフェンが該繊維の中心から外方へとその黒鉛結晶を成長させた特殊な形状をしていた。この繊維状のものは，材料内部にも存在するが，表面部分ではかなり長いものに成長していた。【０１６８】
（製造例９）
ＨＩＰ処理の条件において，７００℃以降の昇温速度を時間あたり７００℃とし，最高到達温度を１４５０℃とする以外は，直前の製造例と同様に処理した。処理後の試料の見かけ密度は１．６６，真密度は２．０５であった。
処理後の試料には，直前の製造例の生成物と同じ形態のものが，同様に生成していた（図４５〜図４６）。【０１６９】
（製造例１０）
仮焼の最高到達温度を５００℃，ＨＩＰ処理の条件において，７００℃以降の昇温速度を時間あたり５００℃，最高到達温度を１８００℃とする以外は，直前の製造例と同様に処理した。処理後の試料の見かけ密度は１．７７，真密度は２．０７であった。
処理後の試料には，直前の製造例の生成物と同じ形態のものが，同様に生成していた（図４７〜図４８）。【０１７０】
＜多層グラフェン塊（Ａ）＞
（製造例１１）
平均粒子径２０μｍのフェノールホルムアルデヒド樹脂粉末を，不活性ガス雰囲気中で６００℃の最高到達温度で仮焼した。仮焼後の原料の残留水素量は２００００ｐｐｍであった。この仮焼原料を嵩密度１．８０，開気孔率１０％の材質で構成されたねじ式の黒鉛坩堝に装填し，ねじ式の上蓋を旋回しながらねじを締め，仮焼き原料を密閉した。密閉後の黒鉛坩堝を熱間静水圧加圧装置に装填した後にアルゴンガスを使用して７００℃，７０ＭＰａの温度，圧力まで１時間で到達させ，その後時間あたり５００℃の昇温速度で加熱，加圧して１９０ＭＰａの最高到達圧力にて，１８００℃の最高到達温度で昇温昇圧し，最高到達温度，圧力にて１時間保持し，室温まで降温，降圧した。得られたバルク状の生成物の真密度は，２．１７であった。また，得られた気相成長黒鉛のＳＥＭを図４９に，その拡大したものを図５０に示したが，内側から外方へと延びた，多層グラフェンが集合して，塊を形成していた。【０１７１】
＜劈開した多層グラフェン塊（Ｄ）＞
（製造例１２）
製造例３−２の多層グラフェン塊５ｇをガラス製三角フラスコに秤量し，濃硫酸８０ｍｌ，濃硝酸２０ｍｌの混合溶液を加えて，テフロン（登録商標）製のスターラーにて撹拌させながら２４時間反応させた。塊状の試料は，反応開始後３０分程度から，黒鉛層間に硫酸イオンが侵入した黒鉛硫酸層間化合物の生成により，徐々に崩壊し，反応終了後には微粒の粒子が溶液中に分散した状態に至った。反応後の試料を乾燥後にセラミックス製の磁性ルツボに装填し，７００℃に加熱した電気炉中に磁性ルツボごと投じて急熱処理をした。７００℃に設定した電気炉での急激な熱処理により，熱処理後の試料は３倍程度の容積に膨張した。図５１，図５２には，熱処理後の試料のＳＥＭを示したが，熱処理により多層グラフェン層間から急激に硫酸イオンが分解し放出されたことにより，より薄い多層グラフェンに劈開された状態が観察された。【０１７２】
＜多層グラフェン塊（Ａ）＞
（製造例１３）
ペレット状のＰＥＴ樹脂（平均粒子径３ｍｍ）を不活性ガス雰囲気中で６００℃の最高到達温度で仮焼きした。仮焼後の原料（仮焼原料）を粉砕，分級して，平均粒子径約１０μｍ〜１００μｍの仮焼原料を得た。仮焼後の原料の残留水素量は２２０００ｐｐｍであった。仮焼きした仮焼原料を，嵩密度１．８０，開気孔率１０％の材質で構成されたねじ式（三角ねじ）の黒鉛坩堝に装填し，ねじ式の上蓋を旋回しながらねじを締め，仮焼き原料を密閉した。該黒鉛坩堝を熱間静水圧加圧装置に装填した後にアルゴンガスを使用して６００℃，７０ＭＰａの温度，圧力まで１時間で到達させ，その後時間あたり５００℃の昇温速度で加熱，加圧して１９０ＭＰａの最高到達圧力にて，１５００℃の各最高到達温度で昇温昇圧し，最高到達温度圧力にて１時間保持し，室温まで降温，降圧した。処理後の試料として，多層グラフェン塊（真密度２．０８，見掛密度１．３３，嵩密度０．７５，全気孔率６３．９）を得た。
【産業上の利用可能性】
【０１７３】
本発明は，多層グラフェン被覆基板の新規な製造方法を提供する。かかる多層グラフェン被覆基板は，透明導電膜又は導電膜として，液晶ディスプレイ，プラズマディスプレイなどのパネル用電極，ノートパソコン，携帯電話，タッチパネルなどの表示素子用電極，あるいは，リチウムイオン電池，リチウムイオンキャパシタ，燃料電池，薄膜太陽電池，その他一次電池，二次電池などの電極，などに利用可能である。
【符号の説明】
【０１７４】
１    坩堝蓋部
１ａ  坩堝蓋部の外周部
２    坩堝本体
２ａ  坩堝本体の上部の内壁
３    仮焼原料
４    スペーサ
５    スリーブ
６    仮焼原料粒子
６ａ  気体
６ｓ  仮焼原料粒子の表面
７    グラフェン
７ａ  黒鉛六角網面の面内方向（黒鉛結晶のａ軸方向）
７ｃ  黒鉛結晶のｃ軸方向
８    多層グラフェン集合体
９    台座
１０  把持部（手で持つ部分）
１１  回転軸
１２  接着層（多層グラフェン集合体を台座に接着している接着材の層）
【図１】
2012108371.tif 000014
【図２】
2012108371.tif 000015
【図３】
2012108371.tif 000016
【図４】
2012108371.tif 000017
【図５】
2012108371.tif 000018
【図６】
2012108371.tif 000019
【図７】
2012108371.tif 000020
【図８】
2012108371.tif 000021
【図９】
2012108371.tif 000022
【図１０】
2012108371.tif 000023
【図１１】
2012108371.tif 000024
【図１２】
2012108371.tif 000025
【図１３】
2012108371.tif 000026
【図１４】
2012108371.tif 000027
【図１５】
2012108371.tif 000028
【図１６】
2012108371.tif 000029
【図１７】
2012108371.tif 000030
【図１８】
2012108371.tif 000031
【図１９】
2012108371.tif 000032
【図２０】
2012108371.tif 000033
【図２１】
2012108371.tif 000034
【図２２】
2012108371.tif 000035
【図２３】
2012108371.tif 000036
【図２４】
2012108371.tif 000037
【図２５】
2012108371.tif 000038
【図２６】
2012108371.tif 000039
【図２７】
2012108371.tif 000040
【図２８】
2012108371.tif 000041
【図２９】
2012108371.tif 000042
【図３０】
2012108371.tif 000043
【図３１】
2012108371.tif 000044
【図３２】
2012108371.tif 000045
【図３３】
2012108371.tif 000046
【図３４】
2012108371.tif 000047
【図３５】
2012108371.tif 000048
【図３６】
2012108371.tif 000049
【図３７】
2012108371.tif 000050
【図３８】
2012108371.tif 000051
【図３９】
2012108371.tif 000052
【図４０】
2012108371.tif 000053
【図４１】
2012108371.tif 000054
【図４２】
2012108371.tif 000055
【図４３】
2012108371.tif 000056
【図４４】
2012108371.tif 000057
【図４５】
2012108371.tif 000058
【図４６】
2012108371.tif 000059
【図４７】
2012108371.tif 000060
【図４８】
2012108371.tif 000061
【図４９】
2012108371.tif 000062
【図５０】
2012108371.tif 000063
【図５１】
2012108371.tif 000064
【図５２】
2012108371.tif 000065
【図５３】
2012108371.tif 000066
【図５４】
2012108371.tif 000067
【図５５】
2012108371.tif 000068
【図５６】
2012108371.tif 000069
【図５７】
2012108371.tif 000070
【図５８】
2012108371.tif 000071
【図５９】
2012108371.tif 000072
【図６０】
2012108371.tif 000073
【図６１】
2012108371.tif 000074
【図６２】
2012108371.tif 000075
【図６３】
2012108371.tif 000076
【手続補正書】
【提出日】平成24年11月14日(2012.11.14)
【手続補正１】
【補正対象書類名】特許請求の範囲
【補正対象項目名】全文
【補正方法】変更
【補正の内容】
【特許請求の範囲】
【請求項１】
多層グラフェン被覆基板の製造方法であって，多層グラフェン集合体から，これを構成する多層グラフェンを基板表面に積層させることを含んでなる，製造方法。
【請求項２】
多層グラフェン集合体が，内側から外方へと延びた多層グラフェンが集合してなる多層グラフェン塊である，請求項１の製造方法。
【請求項３】
多層グラフェン集合体を構成する多層グラフェンが，０．３４〜１０ｎｍの厚さのものである，請求項１又は２の製造方法。
【請求項４】
積層が，多層グラフェン集合体を基板表面に擦り付けることにより実施されるものである，請求項１〜３のいずれかの製造方法。
【請求項５】
積層が，多層グラフェン集合体から調製された多層グラフェン分散液に基板表面を接触させた後，基板表面から溶媒を除去することにより実施されるものである，請求項１〜３のいずれかの製造方法。
【請求項６】
積層が，多層グラフェン集合体から調製された多層グラフェン分散液で基板表面をディップコーティングすることにより実施されるものである，請求項１〜３のいずれかの製造方法。
【請求項７】
積層が，多層グラフェン集合体から調製された多層グラフェン分散液で基板表面をスプレーコーティングすることにより実施されるものである，請求項１〜３のいずれかの製造方法。
【請求項８】
溶媒が，１，２ジクロロエタン，ベンゼン，塩化チオニル，塩化アセチル，炭酸テトラクロロエチレン，炭酸ジクロロエチレン，フッ化ベンゾイル，塩化ベンゾイル，ニトロメタン，ニトロベンゼン，無水酢酸，オキシ塩化リン，ベンゾニトリル，オキシ塩化セレン，アセトニトリル，テトラメチルスルホン，ジオキサン，炭酸−１，２−プロパンジオール，シアン化ベンジル，亜硫酸エチレン，イソブチロニトリル，プロピオニトリル，ジメチルカーボネート，プロピレンカーボネート，エチルメチルカーボネート，ジエチルカーボネート，エチレンカーボネート，フェニル亜リン酸二フッ化物，酢酸メチル，ｎ−ブチロニトリル，アセトン，酢酸エチル，水，フェニルリン酸二塩化物，ジエチルエーテル，テトラヒドロフラン，ジフェニルリン酸塩化物，リン酸トリメチル，リン酸トリブチル，ジメチルホルムアミド，Ｎ−メチルピロリジン，ｎ−ジメチルアセトアミド，ジメチルスルホキシド，Ｎ−ジエチルホルムアミド，Ｎ−ジエチルアセトアミド，ピリジン，ヘキサメチルリン酸アミド，ヘキサン，四塩化炭素，ジグライム，トリクロロメタン，２−プロパノール，メタノール，エタノール，プロパノール，エチレングリコール，メチルエチルケトン，２−メトキシエタノール，ジメチルアセトアミド，トルエン及びポリベンズイミダゾールから成る群から選ばれる１の溶媒若しくは２以上の混合溶媒；又は分散剤を添加した該溶媒若しくは該混合溶媒である，請求項５〜７のいずれかの製造方法。
【請求項９】
ディップコーティングにおいて，多層グラフェン分散液の温度が４０℃以上であり，多層グラフェン分散液に浸漬させた基板を該液から引き上げる際の引上速度が１〜１０００μｍ／秒である，請求項６又は８の製造方法。
【請求項１０】
多層グラフェン被覆基板における，多層グラフェンが被覆された層の厚みが，０．５〜１００００ｎｍである，請求項１〜９のいずれかの製造方法。
【請求項１１】
基板が，ポリエステル樹脂，アクリル樹脂，ポリスチレン樹脂，ポリカーボネート樹脂，ポリプロピレン樹脂，ポリエチレン樹脂，ポリ塩化ビニル樹脂及びポリテトラフルオロエチレン樹脂から選ばれる樹脂からなる樹脂フィルム；ポリエステル樹脂，アクリル樹脂，ポリスチレン樹脂，ポリカーボネート樹脂，ポリプロピレン樹脂，ポリエチレン樹脂，ポリ塩化ビニル樹脂及びポリテトラフルオロエチレン樹脂から選ばれる１の樹脂又は２以上を混合した樹脂を表面に被覆したガラス基板；銅，ニッケル，鉄，アルミ及びチタンから選ばれる金属からなる金属箔，金属板若しくは金属フィルム；紙；ガラス状カーボン基板；又はサファイア基板である，請求項１〜１０のいずれかの製造方法。
【請求項１２】
被加工物表面に多層グラフェンをコーティングするための工具であって，被加工物表面と接触させる工具表面を有し，該工具表面に多層グラフェン集合体を保持してなる，グラフェンコーティング用工具。
【請求項１３】
多層グラフェン被覆基板の製造方法であって，該多層グラフェン被覆基板が多層グラフェンの被覆層の厚薄によるパターンを有するものであり，
該パターンに一致する表面の凸凹を備えた転写型を準備し，該転写型の表面に基板の裏面を重ね合わせ，該基板の表面に多層グラフェン集合体からこれを構成する多層グラフェンを擦り付けることを含んでなる，製造方法。
【請求項１４】
多層グラフェン被覆基板の製造方法であって，多層グラフェン集合体から，これを構成する多層グラフェンを基板表面に積層させたのち，該基板表面をプレス加工することを含んでなる製造方法。
【請求項１５】
積層が，多層グラフェン集合体から調製された多層グラフェン分散液，多層グラフェン粉砕液または残渣グラフェン分散液で基板表面をスプレーコーティングすることにより実施されるものである，請求項１４記載の製造方法。
【請求項１６】
多層グラフェン被覆基板の製造方法であって，多層グラフェン集合体から，これを構成する多層グラフェンを基板表面に積層させることを含んでなり，
該積層が，多層グラフェン集合体から調製された多層グラフェン分散液，多層グラフェン粉砕液または残渣グラフェン分散液で基板表面を１流体方式スプレーコーティングすることにより実施されるものである製造方法。
【請求項１７】
多層グラフェン集合体から，これを構成する多層グラフェンを基板表面に積層させることにより製造される，多層グラフェン被覆基板。
【請求項１８】
基板が，ポリエステル樹脂，アクリル樹脂，ポリスチレン樹脂，ポリカーボネート樹脂，ポリプロピレン樹脂，ポリエチレン樹脂，ポリ塩化ビニル樹脂及びポリテトラフルオロエチレン樹脂から選ばれる樹脂からなる樹脂フィルム；ポリエステル樹脂，アクリル樹脂，ポリスチレン樹脂，ポリカーボネート樹脂，ポリプロピレン樹脂，ポリエチレン樹脂，ポリ塩化ビニル樹脂及びポリテトラフルオロエチレン樹脂から選ばれる１の樹脂又は２以上を混合した樹脂を表面に被覆したガラス基板；銅，ニッケル，鉄，アルミ及びチタンから選ばれる金属からなる金属箔，金属板若しくは金属フィルム；紙；ガラス状カーボン基板；又はサファイア基板である，請求項１４記載の製造方法。
【請求項１９】
積層が，ディップコート法，スピンコート法，ダイコート法，スプレーコート法，インクジェット印刷，ディスペンサーによる印刷，フレキソ印刷（凸版印刷），オフセット印刷（平版印刷），グラビア印刷（凹版印刷），スクリーン印刷，電子写真，熱転写・レーザー転写，スリットコート，バーコート，ブレードコート，樹脂や添加剤と組み合わせた溶融押出成型法，インフレーション法，Ｔダイ法，フラットダイ法，溶液流延法，カレンダー法，延伸法，多層加工法，共押出法，インフレーション法による共押出，マルチマニホールド法，ラミネート法，押し出しラミネート法，接着剤を使用したラミネート法，ウエットラミネート法，ライラミネート法，ホットメルトラミネート法，ヒートシール法，外部加熱法，内部発熱法，イオンめっき，イオンプレーティング，およびスパッタリングから選択されるコーティング法を用いて実施されるものである請求項１４または１８記載の製造方法。
【請求項２０】
プレス加工が、冷間圧延，熱間圧延，ロールプレス，ホットプレス，およびホットロールプレスから選択される方法により実施されるものである請求項１４，１８または１９記載の製造方法。
【請求項２１】
多層グラフェン被覆層が厚薄によるパターンを有するものである多層グラフェン被覆基板。
【国際調査報告】
2012108371.tif 000077
2012108371.tif 000078
2012108371.tif 000079
2012108371.tif 000080
2012108371.tif 000081
2012108371.tif 000082